(57)【要約】      （修正有）【課題】変換効率を向上でき、製造コストを低減することができる太陽電池を提供する。【解決手段】光電変換部５０と、前記光電変換部の一主面上の集電極７とを有する太陽電池１００であって、前記集電極は、前記光電変換部側から順に第一導電層７１と第二導電層７２とを含み、かつ、前記第一導電層と前記第二導電層の間に、開口部が形成された絶縁層９を含み、前記第一導電層は前記絶縁層により被覆されており、前記第二導電層の一部が前記絶縁層の前記開口部を通じて前記第一導電層に導通されている。前記絶縁層の開口部において導通される第二電導電層のうちの少なくとも一領域が、前記光電変換部の一主面側の最表面層に達するように、前記開口部を通じて第一導電層に埋め込まれていることが好ましい。【選択図】図１
2014232819.tif 000002
【特許請求の範囲】
【請求項１】
光電変換部と、前記光電変換部の一主面上の集電極とを有する太陽電池であって、
前記集電極は、前記光電変換部側から順に第一導電層と第二導電層とを含み、かつ、前記第一導電層と前記第二導電層の間に、開口部が形成された絶縁層を含み、
前記第一導電層は前記絶縁層により被覆されており、
前記第二導電層の一部が前記絶縁層の前記開口部を通じて前記第一導電層に導通されており、
前記絶縁層の開口部において導通される第二電導電層のうちの少なくとも一領域が、前記光電変換部の一主面側の最表面層に達するように、前記開口部を通じて第一導電層に埋め込まれている太陽電池。
【請求項２】
前記第二導電層のうち、前記光電変換部の一主面側の最表面層に達するように前記開口部を通じて第一導電層に埋め込まれたものを第二導電層Ａとしたとき、
前記第二導電層Ａが前記第一導電層の端部近傍に形成されている、請求項１に記載の太陽電池。
【請求項３】
前記第二導電層Ａが、前記第一導電層の端部近傍に局在している、請求項２に記載の太陽電池。
【請求項４】
前記第一導電層の線幅方向に平行な断面において、前記第二導電層Ａが前記光電変換部の一主面側の最表面層と接する領域の幅をＡ０としたとき、前記第一導電層の幅に対するＡ０の比が０．１％以上１０％以下を満たす、請求項２または３に記載の太陽電池。
【請求項５】
前記第一導電層が、導電性材料とバインダー樹脂を有し、前記第一導電層に対する前記導電性材料および前記バインダー樹脂の体積比を各々Ｖ１およびＶ２としたとき、Ｖ１＝７０〜９０部、かつ、Ｖ２＝１０〜３０部を満たす、請求項１〜４のいずれか１項に記載の太陽電池。
【請求項６】
前記導電性材料は、熱流動開始温度Ｔ１は前記光電変換部の耐熱温度よりも低温である、低融点材料を含む、請求項５に記載の太陽電池。
【請求項７】
前記第二導電層がめっき層である、請求項１〜６のいずれか１項に記載の太陽電池。
【請求項８】
前記光電変換部の一主面側の最表面層が透明電極層である、請求項１〜７のいずれか１項に記載の太陽電池。
【請求項９】
前記光電変換部は、一導電型結晶シリコン基板の一主面上に、シリコン系薄膜および最表面層としての透明電極層をこの順に有し、  前記透明電極層上に前記集電極を有する、請求項８に記載の太陽電池。
【請求項１０】
前記絶縁層が、前記光電変換部の第一導電層非形成領域上にも形成されている、請求項
１〜９のいずれか１項に記載の太陽電池。
【請求項１１】
請求項１〜１０のいずれか１項に記載の太陽電池を備える太陽電池モジュール。
【請求項１２】
請求項１〜１０のいずれか１項に記載の太陽電池を製造する方法であって、
前記光電変換部上に第一導電層が形成される第一導電層形成工程；
前記第一導電層上に絶縁層が形成される絶縁層形成工程；および
前記絶縁層に設けられた開口部を介して、めっき法により第一導電層と導通する第二導電層が形成されるめっき工程、をこの順に有する、太陽電池の製造方法。
【請求項１３】
前記第一導電層形成工程において、導電性材料とバインダー樹脂を含む塗布材料を前記光電変換部の一主面上に塗布した後、前記塗布材料を硬化させることにより前記第一導電層が形成される、請求項１２に記載の太陽電池の製造方法。
【請求項１４】
前記第一導電層は熱流動開始温度Ｔ１が前記光電変換部の耐熱温度よりも低温である低融点材料を含み、
前記絶縁層形成工程後に、前記低融点材料の熱流動開始温度Ｔ１よりも高温のアニール温度Ｔａで加熱処理が行われることにより前記開口部が形成される、請求項１２または１３に記載の太陽電池の製造方法。
【請求項１５】
前記第一導電層は熱流動開始温度Ｔ１が前記光電変換部の耐熱温度よりも低温である低融点材料を含み、
前記絶縁層形成工程において、前記低融点材料の熱流動開始温度Ｔ１よりも高温の基板温度Ｔｂで前記絶縁層が形成されることにより、絶縁層の形成と同時に前記開口部が形成される、請求項１２または１３に記載の太陽電池の製造方法。
【請求項１６】
前記絶縁層形成工程において、前記光電変換部の第一導電層非形成領域上にも絶縁層が形成される、請求項１２〜１５のいずれか１項に記載の太陽電池の製造方法。
【請求項１７】
前記光電変換部は、一導電型結晶シリコン基板の一主面上に、シリコン系薄膜および透明電極層をこの順に有し、前記透明電極層上に前記集電極が形成される、請求項１２〜１６のいずれか１項に記載の太陽電池の製造方法。
【発明の詳細な説明】
【技術分野】
【０００１】
本発明は、太陽電池およびその製造方法に関する。さらに、本発明は太陽電池モジュールに関する。
【背景技術】
【０００２】
エネルギー問題や地球環境問題が深刻化する中、化石燃料にかわる代替エネルギーとして、太陽電池が注目されている。太陽電池では、半導体接合等からなる光電変換部への光照射により発生したキャリア（電子および正孔）を外部回路に取り出すことにより、発電がおこなわれる。光電変換部で発生したキャリアを効率的に外部回路へ取出すために、太陽電池の光電変換部上には集電極が設けられる。
【０００３】
例えば、単結晶シリコン基板や多結晶シリコン基板を用いた結晶シリコン系の太陽電池では、受光面に細い金属からなる集電極が設けられる。また、結晶シリコン基板上に、非晶質シリコン層および透明電極層を有するヘテロ接合太陽電池でも、透明電極層上に集電極が設けられる。
【０００４】
太陽電池の集電極は、一般に、スクリーン印刷法により、銀ペーストをパターン印刷することにより形成される。この方法は、工程自体は単純であるが、銀の材料コストが大きいことや、樹脂を含有する銀ペースト材料が用いられるために、集電極の抵抗率が高くなるとの問題がある。銀ペーストを用いて形成された集電極の抵抗率を小さくするためには、銀ペーストを厚く印刷する必要がある。しかしながら、印刷厚みを大きくすると、電極の線幅も大きくなるため、電極の細線化が困難であり、集電極による遮光損が大きくなる。
【０００５】
これらの課題を解決するための手法として、材料コストおよびプロセスコストの面で優れるめっき法により集電極を形成する方法が知られている。例えば、特許文献１〜３では、光電変換部を構成する透明電極上に、銅等からなる金属層がめっき法により形成された太陽電池法が開示されている。この方法においては、まず、光電変換部の透明電極層上に、集電極の形状に対応する開口部を有するレジスト材料層（絶縁層）が形成され、透明電極層のレジスト開口部に、電気めっきにより金属層が形成される。その後、レジストが除去されることで、所定形状の集電極が形成される。特許文献３では、下地電極層形成後にマスクを用いてめっき電極層を形成することにより、めっき電極の線幅を下地電極層以下とすることが開示されている。
【０００６】
また、特許文献４では、透明電極上にＳｉＯ２等の絶縁層を設けた後、絶縁層を貫通する溝を設けて透明電極層の表面または側面を露出させ、透明電極の露出部と導通するように金属集電極を形成する方法が開示されている。具体的には、透明電極層の露出部に光めっき法等により金属シードを形成し、この金属シードを起点として電気めっきにより金属電極を形成する方法が提案されている。このような方法によれば、特許文献１，２のようにレジストを用いる必要がないため、材料コストおよびプロセスコスト面でより有利である。また、低抵抗の金属シードを設けることにより、透明電極層と集電極との間の接触抵抗を低下させることができる。
【０００７】
また特許文献５では、導電性シードの凹凸を大きくすることにより、絶縁層製膜時に、光電変換部の導電性シード以外の部分の全面を覆い、導電性シード上に不連続な開口部を形成し、該開口部を通じでめっき層を形成する旨が記載されている。
【０００８】
特許文献６では、透明電極層上に高分子樹脂からなるパッシベーション層（絶縁層）を形成し、その上に、導電性ペーストからなる下地電極と金属層とからなる集電極を形成する方法が提案されており、金属層は下地電極上に電気めっきにより形成される。この方法では、下地電極形成時にペーストに含まれる溶剤やモノマー成分によりパッシベーション層が部分的に溶解され、透明電極と集電極との電気的なコンタクトが得られる。また、絶縁層上に下地電極が形成されるために、半導体層の欠陥部分と下地電極との接触によるシャントやショートが防止される。
【０００９】
一方、集電極に関しては耐環境性の観点から詳細な検討も行われており、特許文献７では、集電極としてＡｇペースト等を用い、該集電極を構成する樹脂の濃度や分子量を適宜調整することにより、集電極の空隙などから空気中の水分が浸透することにより生じうるＡｇイオンが、光電変換部の表面に存在するピンホールを通じて半導体層へ拡散し、太陽電池の信頼性が低下することを抑制できる旨が記載されている。特許文献７では、導電率の観点から、導電性基質を７０重量％以上有することが好ましい旨が記載されている。
【先行技術文献】
【特許文献】
【００１０】
【特許文献１】特開昭６０−６６４２６号公報
【特許文献２】特開２０００−５８８８５号公報
【特許文献３】特開２０１０−９８２３２号公報
【特許文献４】特開２０１１−１９９０４５号公報
【特許文献５】特表２０１３−５０７７８１号公報
【特許文献６】特開平５−６３２１８号公報
【特許文献７】特開平６−１９６７３７号公報
【発明の概要】
【発明が解決しようとする課題】
【００１１】
上記特許文献４の方法によれば、高価なレジスト材料を用いることなく、めっき法により細線パターンの集電極を形成可能である。特許文献４では、絶縁層と透明電極層とを貫通する溝内で、透明電極層の側面と金属集電極とが接しているが、透明電極層の厚みは一般に１００ｎｍ程度であるため、両者の接触面積が小さい。そのため、透明電極と集電極との間の抵抗が高くなり、集電極としての機能を十分に発揮できないとの問題がある。
【００１２】
特許文献６のように、パッシベーション層の一部を溶解する方法では、透明電極層と集電極との間の接触抵抗を十分に下げることが困難であるとの問題がある。すなわち、透明電極層と集電極の間に絶縁性のパッシベーション層を介しているため、接触抵抗が高くなり、低抵抗化の観点から課題がある。
【００１３】
また本発明者らの検討によれば、下地層上にめっき法等により第二導電層を形成する際、第二導電層が下地層を貫通して光電変換部の最表面層と接する箇所が多すぎると、光電変換部と下地層界面において集電極の剥離が生じるものの、第二導電層が下地層を貫通して光電変換部の最表面層と一部接することにより、集電極の剥離を抑制できたまま光電変換部と第二導電層間の低抵抗化が可能であることが明らかとなった。
【００１４】
しかしながら特許文献６では、めっき等により集電極を形成する旨や、集電極と光電変換部との剥離等については何ら検討がなされていない。特許文献５では、導電性表面（透明電極層）上に堆積する導電性シードに対して、めっき層が導電性シードを不連続的に覆う電気的絶縁層の開口部を通って接触している構造に関して検討されているが、めっき層が導電性表面に導電性シードを貫通して接触することによる低抵抗化などに関しては何ら検討がなされていない。
【００１５】
また特許文献７では、空気中の水分が集電極の空隙から浸透することによる、集電極に含まれる金属イオンの拡散により生じうる太陽電池の長期信頼性低下の問題に関して検討がなされているが、めっきによって集電極形成を行う際のめっき液の集電極への影響や、印刷等で形成した集電極の空隙部分にめっき層を埋め込むように形成することに関しては何ら検討がなされていない。
【００１６】
本発明は、上記のような太陽電池の集電極形成に関わる従来技術の問題点を解決し、太陽電池の変換効率を向上させること、および太陽電池の製造コストを低減することを目的とする。
【課題を解決するための手段】
【００１７】
本発明者らは上記課題に鑑み鋭意検討した結果、所定の集電極を用いることにより、結晶シリコン系太陽電池の変換効率が向上可能であり、さらに当該集電極が低コストで形成可能であることを見出し、本発明に至った。
【００１８】
すなわち、本発明は、以下に関する。
【００１９】
光電変換部と、前記光電変換部の一主面上の集電極とを有する太陽電池であって、前記集電極は、前記光電変換部側から順に第一導電層と第二導電層とを含み、かつ、前記第一導電層と前記第二導電層の間に、開口部が形成された絶縁層を含み、前記第一導電層は前記絶縁層により被覆されており、前記第二導電層の一部が前記絶縁層の前記開口部を通じて前記第一導電層に導通されており、前記絶縁層の開口部において導通される第二電導電層のうちの少なくとも一領域が、前記光電変換部の一主面側の最表面層に達するように、前記開口部を通じて第一導電層に埋め込まれている太陽電池。
【００２０】
前記第二導電層のうち、前記光電変換部の一主面側の最表面層に達するように前記開口部を通じて第一導電層に埋め込まれたものを第二導電層Ａとしたとき、  前記第二導電層Ａが前記第一導電層の端部近傍に形成されていることが好ましい。
【００２１】
前記第二導電層Ａが、前記第一導電層の端部近傍に局在していることが好ましい。
【００２２】
前記第一導電層の線幅方向に平行な断面において、前記第二導電層Ａが前記光電変換部の一主面側の最表面層と接する領域の幅をＡ０としたとき、前記第一導電層の幅に対するＡ０の比が０．１％以上１０％以下を満たすことが好ましい。
【００２３】
前記第一導電層が、導電性材料とバインダー樹脂を有し、前記第一導電層に対する前記導電性材料および前記バインダー樹脂の体積比を各々Ｖ１およびＶ２としたとき、Ｖ１＝７０〜９０部、かつ、Ｖ２＝１０〜３０部を満たすことが好ましい。
【００２４】
前記導電性材料は、熱流動開始温度Ｔ１は前記光電変換部の耐熱温度よりも低温である、低融点材料を含むことが好ましい。
【００２５】
前記第二導電層がめっき層であることが好ましい。
【００２６】
前記光電変換部の一主面側の最表面層が透明電極層であることが好ましい。
【００２７】
前記光電変換部は、一導電型結晶シリコン基板の一主面上に、シリコン系薄膜および最表面層としての透明電極層をこの順に有し、  前記透明電極層上に前記集電極を有することが好ましい。
【００２８】
前記絶縁層が、前記光電変換部の第一導電層非形成領域上にも形成されていることが好ましい。
【００２９】
前記太陽電池を備える太陽電池モジュールを作製することが好ましい。
【００３０】
本発明の太陽電池を製造する方法は、前記光電変換部上に第一導電層が形成される第一導電層形成工程；前記第一導電層上に絶縁層が形成される絶縁層形成工程；および前記絶縁層に設けられた開口部を介して、めっき法により第一導電層と導通する第二導電層が形成されるめっき工程、をこの順に有することが好ましい。
【００３１】
前記第一導電層形成工程において、導電性材料とバインダー樹脂を含む塗布材料を前記光電変換部の一主面上に塗布した後、前記塗布材料を硬化させることにより形成されることが好ましい。
【００３２】
前記第一導電層は熱流動開始温度Ｔ１が前記光電変換部の耐熱温度よりも低温である低融点材料を含み、前記絶縁層形成工程後に、前記低融点材料の熱流動開始温度Ｔ１よりも高温のアニール温度Ｔａで加熱処理が行われることにより前記開口部が形成されることが好ましい。
【００３３】
前記第一導電層は熱流動開始温度Ｔ１が前記光電変換部の耐熱温度よりも低温である低融点材料を含み、前記絶縁層形成工程において、前記低融点材料の熱流動開始温度Ｔ１よりも高温の基板温度Ｔｂで前記絶縁層が形成されることにより、絶縁層の形成と同時に前記開口部が形成されることが好ましい。
【００３４】
前記絶縁層形成工程において、前記光電変換部の第一導電層非形成領域上にも絶縁層が形成されることが好ましい。
【００３５】
前記光電変換部は、一導電型結晶シリコン基板の一主面上に、シリコン系薄膜および透明電極層をこの順に有し、前記透明電極層上に前記集電極が形成されることが好ましい。
【発明の効果】
【００３６】
本発明によれば、めっき法により集電極が形成可能であるため、集電極が低抵抗化され、太陽電池の変換効率を向上することができる。また、従来技術のめっき法による集電極の形成方法では、レジスト等を用いた絶縁層のパターニングプロセスが必要であるが、本発明によればパターン形成のための高価なレジストを用いずにめっき法によるパターン電極の形成が可能である。また、第一導電層を貫通して光電変換部の最表面層に達する第二導電層を所定の範囲にすることにより、集電極の剥れを抑制したまま低抵抗化が可能となる。そのため、高効率の太陽電池を安価に提供することができる。
【図面の簡単な説明】
【００３７】
【図１】本発明の太陽電池を示す模式的断面図である。
【図２】一実施形態にかかるヘテロ接合太陽電池を示す模式的断面図である。
【図３】本発明の一実施形態による太陽電池の製造工程の概念図である。
【図４】低融点材料の加熱時の形状変化の一例を示す概念図である。
【図５】低融点材料粉末の加熱時の形状変化、およびネッキングについて説明するための概念図である。
【図６】焼結ネッキングが生じた金属微粒子のＳＥＭ写真である。
【図７】めっき装置の構造模式図である。
【図８】一実施形態にかかる集電極を示す模式的断面図である。
【図９】第一導電層の端部近傍について説明するための集電極の線幅方向に平行な断面の模式図である。
【図１０】実施例における絶縁層の光学特性を示す図である。
【発明を実施するための形態】
【００３８】
図１に模式的に示すように、本発明の太陽電池１００は、光電変換部５０の一主面上に集電極７０を備える。集電極７０は、光電変換部５０側から順に、第一導電層７１と第二導電層７２とを含む。第一導電層７１と第二導電層７２との間には、開口部を有する絶縁層９が形成されている。第二導電層７２の一部は、絶縁層９の開口部９ｈを介して、第一導電層７１に導通されている。
【００３９】
以下、本発明の一実施形態であるヘテロ接合結晶シリコン太陽電池（以下、「ヘテロ接合太陽電池」と記載する場合がある）を例として、本発明をより詳細に説明する。ヘテロ接合太陽電池は、一導電型の単結晶シリコン基板の表面に、単結晶シリコンとはバンドギャップの異なるシリコン系薄膜を有することで、拡散電位が形成された結晶シリコン系太陽電池である。シリコン系薄膜としては非晶質のものが好ましい。中でも、拡散電位を形成するための導電型非晶質シリコン系薄膜と結晶シリコン基板の間に、薄い真性の非晶質シリコン層を介在させたものは、変換効率の最も高い結晶シリコン太陽電池の形態の一つとして知られている。
【００４０】
図２は、本発明の一実施形態に係る結晶シリコン系太陽電池の模式的断面図である。結晶シリコン系太陽電池１０１は、光電変換部５０として、一導電型単結晶シリコン基板１の一方の面（光入射側の面）に、導電型シリコン系薄膜３ａおよび光入射側透明電極層６ａをこの順に有する。一導電型単結晶シリコン基板１の他方の面（光入射側の反対面）には、導電型シリコン系薄膜３ｂおよび裏面側透明電極層６ｂをこの順に有することが好ましい。光電変換部５０表面の光入射側透明電極層６ａ上には、第一導電層７１および第二導電層７２を含む集電極７０が形成されている。第一導電層７１と第二導電層７２との間には開口部を有する絶縁層９が形成されている。
【００４１】
一導電型単結晶シリコン基板１と導電型シリコン系薄膜３ａ，３ｂとの間には、真性シリコン系薄膜２ａ，２ｂを有することが好ましい。裏面側透明電極層６ｂ上には裏面金属電極８を有することが好ましい。
【００４２】
まず、本発明の結晶シリコン系太陽電池における、一導電型単結晶シリコン基板１について説明する。一般的に単結晶シリコン基板は、導電性を持たせるために、シリコンに対して電荷を供給する不純物を含有している。単結晶シリコン基板は、シリコン原子に電子を導入するための原子（例えばリン）を含有させたｎ型と、シリコン原子に正孔を導入する原子（例えばボロン）を含有させたｐ型がある。すなわち、本発明における「一導電型」とは、ｎ型またはｐ型のどちらか一方であることを意味する。
【００４３】
ヘテロ接合太陽電池では、単結晶シリコン基板へ入射した光が最も多く吸収される入射側のへテロ接合を逆接合として強い電場を設けることで、電子・正孔対を効率的に分離回収することができる。そのため、光入射側のヘテロ接合は逆接合であることが好ましい。一方で、正孔と電子とを比較した場合、有効質量および散乱断面積の小さい電子の方が、一般的に移動度が大きい。以上の観点から、ヘテロ接合太陽電池に用いられる単結晶シリコン基板１は、ｎ型単結晶シリコン基板であることが好ましい。単結晶シリコン基板１は、光閉じ込めの観点から、表面にテクスチャ構造を有することが好ましい。
【００４４】
テクスチャが形成された一導電型単結晶シリコン基板１の表面に、シリコン系薄膜が製膜される。シリコン系薄膜の製膜方法としては、プラズマＣＶＤ法が好ましい。プラズマＣＶＤ法によるシリコン系薄膜の形成条件としては、基板温度１００〜３００℃、圧力２０〜２６００Ｐａ、高周波パワー密度０．００４〜０．８Ｗ／ｃｍ２が好ましく用いられる。シリコン系薄膜の形成に使用される原料ガスとしては、ＳｉＨ４、Ｓｉ２Ｈ６等のシリコン含有ガス、またはシリコン系ガスとＨ２との混合ガスが好ましく用いられる。
【００４５】
導電型シリコン系薄膜３は、一導電型または逆導電型のシリコン系薄膜である。例えば、一導電型単結晶シリコン基板１としてｎ型が用いられる場合、一導電型シリコン系薄膜、および逆導電型シリコン系薄膜は、各々ｎ型、およびｐ型となる。ｐ型またはｎ型シリコン系薄膜を形成するためのドーパントガスとしては、Ｂ２Ｈ６またはＰＨ３等が好ましく用いられる。また、ＰやＢといった不純物の添加量は微量でよいため、予めＳｉＨ４やＨ２で希釈された混合ガスを用いることが好ましい。導電型シリコン系薄膜の製膜時に、ＣＨ４、ＣＯ２、ＮＨ３、ＧｅＨ４等の異種元素を含むガスを添加して、シリコン系薄膜を合金化することにより、シリコン系薄膜のエネルギーギャップを変更することもできる。
【００４６】
シリコン系薄膜としては、非晶質シリコン薄膜、微結晶シリコン（非晶質シリコンと結晶質シリコンとを含む薄膜）等が挙げられる。中でも非晶質シリコン系薄膜を用いることが好ましい。例えば、一導電型単結晶シリコン基板１としてｎ型単結晶シリコン基板を用いた場合の光電変換部５０の好適な構成としては、透明電極層６ａ／ｐ型非晶質シリコン系薄膜３ａ／ｉ型非晶質シリコン系薄膜２ａ／ｎ型単結晶シリコン基板１／ｉ型非晶質シリコン系薄膜２ｂ／ｎ型非晶質シリコン系薄膜３ｂ／透明電極層６ｂの順の積層構成が挙げられる。この場合、前述の理由から、ｐ層側を光入射面とすることが好ましい。
【００４７】
真性シリコン系薄膜２ａ，２ｂとしては、シリコンと水素で構成されるｉ型水素化非晶質シリコンが好ましい。単結晶シリコン基板上に、ＣＶＤ法によってｉ型水素化非晶質シリコンが製膜されると、単結晶シリコン基板への不純物拡散を抑えつつ表面パッシベーションを有効に行うことができる。また、膜中の水素量を変化させることで、エネルギーギャップにキャリア回収を行う上で有効なプロファイルを持たせることができる。
【００４８】
ｐ型シリコン系薄膜は、ｐ型水素化非晶質シリコン層、ｐ型非晶質シリコンカーバイド層、またはｐ型非晶質シリコンオキサイド層であることが好ましい。不純物拡散の抑制や直列抵抗低下の観点ではｐ型水素化非晶質シリコン層が好ましい。一方、ｐ型非晶質シリコンカーバイド層およびｐ型非晶質シリコンオキサイド層は、ワイドギャップの低屈折率層であるため、光学的なロスを低減できる点において好ましい。
【００４９】
ヘテロ接合太陽電池１０１の光電変換部５０は、導電型シリコン系薄膜３ａ，３ｂ上に、透明電極層６ａ，６ｂを備えることが好ましい。透明電極層は、透明電極層形成工程により形成される。透明電極層６ａ，６ｂは、導電性酸化物を主成分とする。導電性酸化物としては、例えば、酸化亜鉛や酸化インジウム、酸化錫を単独または混合して用いることができる。導電性、光学特性、および長期信頼性の観点から、酸化インジウムを含んだインジウム系酸化物が好ましく、中でも酸化インジウム錫（ＩＴＯ）を主成分とするものがより好ましく用いられる。ここで「主成分とする」とは、含有量が５０重量％より多いことを意味し、７０重量％以上が好ましく、９０％重量以上がより好ましい。透明電極層は、単層でもよく、複数の層からなる積層構造でもよい。
【００５０】
透明電極層には、ドーピング剤を添加することができる。例えば、透明電極層として酸化亜鉛が用いられる場合、ドーピング剤としては、アルミニウムやガリウム、ホウ素、ケイ素、炭素等が挙げられる。透明電極層として酸化インジウムが用いられる場合、ドーピング剤としては、亜鉛や錫、チタン、タングステン、モリブデン、ケイ素等が挙げられる。透明電極層として酸化錫が用いられる場合、ドーピング剤としては、フッ素等が挙げられる。
【００５１】
ドーピング剤は、光入射側透明電極層６ａおよび裏面側透明電極層６ｂの一方もしくは両方に添加することができる。特に、光入射側透明電極層６ａにドーピング剤を添加することが好ましい。光入射側透明電極層６ａにドーピング剤を添加することで、透明電極層自体が低抵抗化されるとともに、透明電極層６ａと集電極７との間での抵抗損を抑制することができる。
【００５２】
光入射側透明電極層６ａの膜厚は、透明性、導電性、および光反射低減の観点から、１０ｎｍ以上１４０ｎｍ以下であることが好ましい。透明電極層６ａの役割は、集電極７へのキャリアの輸送であり、そのために必要な導電性があればよく、膜厚は１０ｎｍ以上であることが好ましい。膜厚を１４０ｎｍ以下にすることにより、透明電極層６ａでの吸収ロスが小さく、透過率の低下に伴う光電変換効率の低下を抑制することができる。また、透明電極層６ａの膜厚が上記範囲内であれば、透明電極層内のキャリア濃度上昇も防ぐことができるため、赤外域の透過率低下に伴う光電変換効率の低下も抑制される。
【００５３】
透明電極層の製膜方法は、特に限定されないが、スパッタ法等の物理気相堆積法や、有機金属化合物と酸素または水との反応を利用した化学気相堆積（ＭＯＣＶＤ）法等が好ましい。いずれの製膜方法においても、熱やプラズマ放電によるエネルギーを利用することもできる。
【００５４】
透明電極層作製時の基板温度は、適宜設定される。例えば、シリコン系薄膜として非晶質シリコン系薄膜が用いられる場合、２００℃以下が好ましい。基板温度を２００℃以下とすることにより、非晶質シリコン層からの水素の脱離や、それに伴うシリコン原子へのダングリングボンドの発生を抑制でき、結果として変換効率を向上させることができる。
【００５５】
裏面側透明電極層６ｂ上には、裏面金属電極８が形成されることが好ましい。裏面金属電極８としては、近赤外から赤外域の反射率が高く、かつ導電性や化学的安定性が高い材料を用いることが望ましい。このような特性を満たす材料としては、銀やアルミニウム等が挙げられる。裏面金属電極層の製膜方法は、特に限定されないが、スパッタ法や真空蒸着法等の物理気相堆積法や、スクリーン印刷等の印刷法等が適用可能である。
【００５６】
透明電極層６ａ上に、集電極７が形成される。集電極７は、第一導電層７１と、第二導電層７２とを含む。第一導電層７１は、導電性材料を含む。前記導電性材料は、光電変換部の耐熱温度よりも低温の熱流動開始温度Ｔ１を有する、低融点材料を含むことが好ましい。
【００５７】
本実施形態においては、第一導電層７１と第二導電層７２との間に開口部を有する絶縁層９が形成される。本発明の集電極７において、第二導電層７２の一部は、第一導電層７１に導通されている。ここで「一部が導通されている」とは、典型的には絶縁層に開口部が形成され、その開口部に第二導電層の材料が充填されていることによって、導通されている状態であり、また絶縁層の一部の膜厚が、数ｎｍ程度と非常に薄くなる（すなわち局所的に薄い膜厚の領域が形成される）ことによって、第二導電層７２が第一導電層７１に導通しているものも含む。例えば、第一導電層７１の低融点材料がアルミニウム等の金属材料である場合、その表面に形成された酸化被膜（絶縁層に相当）を介して第一導電層７１と第二導電層との間が導通されている状態が挙げられる。
【００５８】
絶縁層９に、第一導電層と第二導電層とを導通させるための開口部を形成する方法は特に制限されず、レーザー照射、機械的な孔開け、化学エッチング等の方法が採用できる。また、第一導電層の表面凹凸構造を光電変換部のそれよりも大きくして絶縁層製膜時に開口部を形成する方法なども用いることができる。一実施形態では、第一導電層中の導電性材料として低融点材料を用い、該低融点材料を熱流動させることによって、その上に形成された絶縁層に開口部を形成する方法が挙げられる。
【００５９】
第一導電層中の低融点材料の熱流動により開口を形成する方法としては、低融点材料を含有する第一導電層７１上に絶縁層９を形成後、低融点材料の熱流動開始温度Ｔ１以上に加熱（アニール）して第一導電層の表面形状に変化が生じさせ、その上に形成されている絶縁層９に開口（き裂）を形成する方法；あるいは、低融点材料を含有する第一導電層７１上に絶縁層９を形成する際にＴ１以上に加熱することにより、低融点材料を熱流動させ、絶縁層の形成と同時に開口を形成する方法が挙げられる。
【００６０】
以下、第一導電層中の低融点材料の熱流動を利用して、絶縁層に開口を形成する方法の一例を図面に基づいて説明する。なお、本発明においては、以下の実施形態に限定されるものではない。
【００６１】
図３は、太陽電池の光電変換部５０上への集電極７０の形成方法の一実施形態を示す工程概念図である。この実施形態では、まず、光電変換部５０が準備される（光電変換部準備工程、図３（Ａ））。例えば、ヘテロ接合太陽電池の場合は、前述のように、一導電型シリコン基板上に、シリコン系薄膜および透明電極層を備える光電変換部が準備される。
【００６２】
光電変換部の一主面上に、導電性材料７１０を含む第一導電層７１が形成される（第一導電層形成工程、図３（Ｂ））。本実施形態においては、導電性材料７１０は低融点材料７１１と高融点材料７１３を含む。
【００６３】
第一導電層としては、上記導電性材料以外にバインダー樹脂７１２を含有したものを用いることが好ましい。特に、第一導電層がバインダー樹脂を、体積比で３〜３０％の範囲で含有することが好ましい。第一導電層がバインダー樹脂を好適な範囲で含有する場合は、第二導電層７２の少なくとも一領域が、絶縁層９の開口部９ｈにおいて光電変換部５０の一主面側の最表面層に達するように、第一導電層７１に埋め込まれている構造（図３（Ｅ））を形成しやすく、結果として太陽電池特性を向上させることが可能となる（詳細後述）。
【００６４】
第一導電層７１上には、絶縁層９が形成される（絶縁層形成工程、図３（Ｃ））。絶縁層９は、第一導電層７１上にのみ形成されていてもよく、光電変換部５０の第一導電層７１が形成されていない領域（第一導電層非形成領域）上にも形成されていてもよい。特に、ヘテロ接合太陽電池のように、光電変換部５０の表面に透明電極層が形成されている場合は、第一導電層非形成領域上にも絶縁層９が形成されることが好ましい。
絶縁層が形成された後、加熱によるアニール処理が行われる（アニール工程、図３（Ｄ））。アニール処理により、第一導電層７１がアニール温度Ｔａに加熱され、低融点材料が熱流動することによって表面形状が変化し、それに伴って第一導電層７１上に形成された絶縁層９に変形が生じる。絶縁層９の変形は、典型的には、絶縁層への開口部９ｈの形成である。開口部９ｈは、例えばき裂状に形成される。
【００６５】
アニール処理により絶縁層に開口部を形成した後に、めっき法により第二導電層７２が形成される（めっき工程、図３（Ｅ））。第一導電層７１は絶縁層９により被覆されているが、絶縁層９に開口部９ｈが形成された部分では、第一導電層７１が露出した状態である。そのため、第一導電層がめっき液に曝されることとなり、この開口部９ｈを起点として金属の析出が可能となる。このような方法によれば、集電極の形状に対応する開口部を有するレジスト材料層を設けずとも、集電極の形状に対応する第二導電層をめっき法により形成することができる。
【００６６】
上述のように、第二導電層７２の一部が、前記第一導電層上の絶縁層の開口部９ｈを通じて第一導電層に導通されている。本発明においては、前記開口部９ｈを通じて第一導電層に導通される第二導電層のうち、少なくとも一領域は、図３（Ｅ）に示す通り、光電変換部５０の一主面側の最表面層に達するように、第一導電層７１に埋め込まれている。第二導電層のうち、光電変換部の一主面側の最表面層に達するように開口部を通じて第一導電層に埋め込まれたものを「第二導電層Ａ」と記載する（図中の符号を７２ａとする）。
【００６７】
また、絶縁層９の開口部９ｈの中で、第二導電層Ａが形成された開口部（すなわち第一導電層に埋め込まれて光電変換部の一主面側の最表面層に接する第二導電層Ａが形成されている開口部）を開口部９ｈａ（最表面層接続開口部９ｈａ）として定義する。
【００６８】
第二導電層が第一導電層に埋め込まれた構造をとることで、第一導電層／第二導電層界面でのの付着強度が向上し、第二導電層の剥離を防止することが出来る。また、第一導電層に埋め込まれた第二導電層が、光電変換部の一主面側の最表面層まで達することで、太陽電池の動作時（発電時）において、光電変換部との接触抵抗が高くなりやすい第一導電層を経由することなく、光電変換部と第二導電層の間で直接的に電流が流れるので、太陽電池特性をより向上させることが可能となる。
【００６９】
特に、第一導電層の線幅方向に平行な断面において、前記第二導電層Ａが前記光電変換部の一主面側の最表面層と接する領域の幅をＡ０としたとき、前記第一導電層の線幅（Ｌ１）に対するＡ０の比が０．１〜１０％に含まれることが好ましい。上記の範囲で第二導電層Ａが形成されることで、第二導電層Ａが第一導電層の線幅の大部分に形成される場合に比べ、集電極の剥離を抑制することができる。
【００７０】
また第二導電層Ａの形成領域が第一導電層の端部近傍に局在することにより、第二導電層の剥離をより抑制でき、剥離を防止しつつ光電変換部／第二導電層間の抵抗の低減が可能となる。また、キャリアの効率的な取り出しという観点から、第二導電層Ａが形成される領域としては、第一導電層の端部近傍がより好ましい。
【００７１】
（第一導電層）
第一導電層７１は、めっき法により第二導電層が形成される際の導電性下地層として機能する層である。そのため、第一導電層は電解めっきの下地層として機能し得る程度の導電性を有していればよい。なお、本明細書においては、体積抵抗率が１０−２Ω・ｃｍ以下であれば導電性であると定義する。また、体積抵抗率が、１０２Ω・ｃｍ以上であれば、絶縁性であると定義する。
【００７２】
第一導電層は、上述のように、導電性材料７１０とバインダー樹脂７１２により形成されることが好ましい。また、スクリーン印刷法により形成された第一導電層の導電性を十分向上させるためには、熱処理または露光処理により第一導電層を硬化させることが望ましい。したがって、熱処理を行う場合には、バインダー樹脂としては、上記乾燥温度にて硬化させることができる材料を用いることが好ましく、エポキシ系樹脂、フェノール系樹脂、アクリル系樹脂等が適用可能である。このようなバインダー樹脂７１２と、低融点材料７１１を有する導電性材料７１０を用いた場合、硬化とともに低融点材料の形状が変化し、図３（Ｄ）に示すように、アニール処理時に、低融点材料近傍の絶縁層に開口（き裂）が生じやすくなるためである。なお、バインダー樹脂と導電性材料の比率は、いわゆるパーコレーションの閾値（導電性が発現する導電性材料含有量に相当する比率の臨界値）以上になるように設定すればよい。
【００７３】
ここで、後述のように、本発明者らの検討によれば、第二導電層が第一導電層に埋め込まれ、光電変換部の最表面層と接する領域を所定の範囲に適宜設定することにより、集電極と光電変換部の剥れを抑制したまま太陽電池特性を向上できることが明らかとなった。すなわち、めっき液が第一導電層の内部や、第一導電層の下部の光電変換部まで無制限に到達すると、光電変換部から集電極が剥れたり、信頼性が低下するなどの不具合が生じるおそれがあるが、本発明のように、所定の範囲においてのみ第二導電層が第一導電層を貫通して光電変換部の表面に達するように形成することで、剥れを抑制したまま低抵抗化が可能であることが明らかとなった。
【００７４】
光電変換部の最表面層と接する第二導電層Ａの形成方法や形成範囲等は特に制限されないが、第一導電層を形成する材料、または条件等を適宜設定することが好ましい。
【００７５】
第一導電層としては、導電性材料とバインダー樹脂を含むものが好ましく用いられる。第一導電層を形成する導電性ペーストに対するバインダー樹脂の体積比は、３〜３０％の範囲が好ましく、導電性材料の導電性ペースト全体に対する体積比は７０〜９７％の範囲であることが好ましい。
【００７６】
バインダー樹脂の体積比を３％以上とすることにより、集電極の光電変換部からの剥離をより抑制できる。すなわち、第一導電層に含まれるバインダー樹脂の体積比を上記範囲にすることにより、第一導電層に空隙が生じにくくなり、第一導電層とめっき液が接触した際に、第一導電層の空隙を通じて第一導電層の内部や第一導電層の下部の光電変換部までめっき液が到達しすぎることを抑制できると考えられる。またこの場合、光電変換部の一主面側の最表面層に達する第二導電層Ａを所定の範囲に容易に設定することができると考えられる。
【００７７】
またバインダー樹脂の体積比を３０％以下とすることにより、第一導電層の抵抗上昇等を抑制できると考えられる。まためっき法によって第二導電層形成を行う際に、第一導電層での電圧降下により、めっきの析出が不均一になる等のめっき時の不具合を抑制できると考えられる。中でも、より確実に集電極の剥離を防ぎ、かつ高い導電性を確保する観点から、更に好ましくは、バインダー樹脂の導電性ペースト全体に対する体積比は５〜２０％の範囲であり、導電性材料の導電性ペースト全体に対する体積比は８０〜９５％の範囲である。
【００７８】
上記のような体積比のバインダー樹脂と導電性材料（第一導電層材料）を用いて、熱や光により硬化させることにより第一導電層を容易に形成することができる。なお、通常、第一導電層材料の体積比を上記範囲にすることにより、第一導電層形成後の導電性材料とバインダー樹脂との体積比を容易に上記範囲にすることができる。
【００７９】
第一導電層７１の膜厚は、コスト的な観点から２０μｍ以下が好ましく、１０μｍ以下がより好ましい。一方、第一導電層７１のライン抵抗を所望の範囲とする観点から、膜厚は０．５μｍ以上が好ましく、１μｍ以上がより好ましい。
【００８０】
ここで、通常第一導電層として導電性ペースト等を用いた場合、ペースト材料により抵抗が高くなる。従って、低抵抗化の観点から、厚みを厚くする必要がある。一方、本発明においては、上述のように、第一導電層に加えて第二導電層を形成し、かつ、光電変換部の最表面層に達する第二導電層Ａを形成することにより低抵抗化が可能であるため、第一導電層の膜厚を薄くすることができる。従って、生産コストをより低減できる観点から好ましい。
【００８１】
第一導電層７１は、導電性材料を含む。導電性材料としては、特に限定されず、例えば、銀、銅、アルミニウムなどを用いることができる。などを用いることができる。導電性材料は、熱流動開始温度Ｔ１の低融点材料を含むことが好ましい。熱流動開始温度とは、加熱により材料が熱流動を生じ、低融点材料を含む層の表面形状が変化する温度であり、典型的には融点である。高分子材料やガラスでは、融点よりも低温で材料が軟化して熱流動を生じる場合がある。このような材料では、熱流動開始温度＝軟化点と定義できる。軟化点とは、粘度が４．５×１０６Ｐａ・ｓとなる温度である（ガラスの軟化点の定義に同じ）。
【００８２】
低融点材料は、アニール処理において熱流動を生じ、第一導電層７１の表面形状に変化を生じさせるものであることが好ましい。そのため、低融点材料の熱流動開始温度Ｔ１は、アニール温度Ｔａよりも低温であることが好ましい。また、本発明においては、光電変換部５０の耐熱温度よりも低温のアニール温度Ｔａでアニール処理が行われることが好ましい。したがって、低融点材料の熱流動開始温度Ｔ１は、光電変換部の耐熱温度よりも低温であることが好ましい。
【００８３】
光電変換部の耐熱温度とは、当該光電変換部を備える太陽電池（「太陽電池セル」または「セル」ともいう）あるいは太陽電池セルを用いて作製した太陽電池モジュールの特性が不可逆的に低下する温度である。例えば、図２に示すヘテロ接合太陽電池１０１では、光電変換部５０を構成する単結晶シリコン基板１は、５００℃以上の高温に加熱された場合でも特性変化を生じ難いが、透明電極層６や非晶質シリコン系薄膜２，３は２５０℃程度に加熱されると、熱劣化を生じたり、ドープ不純物の拡散を生じ、太陽電池特性の不可逆的な低下を生じる場合がある。そのため、ヘテロ接合太陽電池においては、第一導電層７１は、熱流動開始温度Ｔ１が２５０℃以下の低融点材料を含むことが好ましい。
【００８４】
低融点材料の熱流動開始温度Ｔ１の下限は特に限定されない。アニール処理時における第一導電層の表面形状の変化量を大きくして、絶縁層９に開口部９ｈを容易に形成する観点からは、第一導電層の形成工程において、低融点材料は熱流動を生じないことが好ましい。例えば、塗布や印刷により第一導電層が形成される場合は、乾燥のために加熱が行われることがある。この場合は、低融点材料の熱流動開始温度Ｔ１は、第一導電層の乾燥のための加熱温度よりも高温であることが好ましい。かかる観点から、低融点材料の熱流動開始温度Ｔ１は、８０℃以上が好ましく、１００℃以上がより好ましい。
【００８５】
低融点材料は、熱流動開始温度Ｔ１が上記範囲であれば、有機物であっても、無機物であってもよい。低融点材料は、電気的には導電性であっても、絶縁性でも良いが、導電性を有する金属材料であることが望ましい。低融点材料が金属材料であれば、第一導電層の抵抗値を小さくできるため、電気めっきにより第二導電層が形成される場合に、第二導電層の膜厚の均一性を高めることができる。また、低融点材料が金属材料であれば、光電変換部５０と集電極７０との間の接触抵抗を低下させることも可能となる。
【００８６】
低融点材料としては、低融点金属材料の単体もしくは合金、複数の低融点金属材料の混合物を好適に用いることができる。低融点金属材料としては、例えば、インジウムやビスマス、ガリウム等が挙げられる。
【００８７】
第一導電層７１は、導電性材料として、上記の低融点材料に加えて、低融点材料よりも相対的に高温の熱流動開始温度Ｔ２を有する高融点材料を含有することが好ましい。第一導電層７１が高融点材料を有することで、第一導電層と第二導電層とを効率よく導通させることができ、太陽電池の変換効率を向上させることができる。例えば、低融点材料として表面エネルギーの大きい材料が用いられる場合、アニール処理により第一導電層７１が高温に曝されて、低融点材料が液相状態になると、図４に概念的に示すように、低融点材料の粒子が集合して粗大な粒状となり、第一導電層７１に断線を生じる場合がある。これに対して、高融点材料はアニール処理時の加熱によっても液相状態とならないため、第一導電層形成材料中に高融点材料を含有することによって、図４に示すような低融点材料の粗大化による第一導電層の断線が抑制され得る。
【００８８】
高融点材料の熱流動開始温度Ｔ２は、アニール温度Ｔａよりも高いことが好ましい。すなわち、第一導電層７１が低融点材料および高融点材料を含有する場合、低融点材料の熱流動開始温度Ｔ１、高融点材料の熱流動開始温度Ｔ２、およびアニール処理におけるアニール温度Ｔａは、Ｔ１＜Ｔａ＜Ｔ２を満たすことが好ましい。高融点材料は、絶縁性材料であっても導電性材料であってもよいが、第一導電層の抵抗をより小さくする観点から導電性材料が好ましい。また、低融点材料の導電性が低い場合は、高融点材料として導電性の高い材料を用いることにより、第一導電層全体としての抵抗を小さくすることができる。導電性の高融点材料としては、例えば、銀、アルミニウム、銅などの金属材料の単体もしくは、複数の金属材料を好ましく用いることができる。
【００８９】
第一導電層７１が低融点材料と高融点材料とを含有する場合、その含有比は、上記のような低融点材料粗大化による断線の抑止や、第一導電層の導電性、絶縁層への開口部の形成容易性（第二導電層の金属析出の起点数の増大）等の観点から、適宜に調整される。その最適値は、用いられる材料や粒径の組合せに応じて異なるが、例えば、低融点材料と高融点材料の重量比（低融点材料：高融点材料）は、５：９５〜６７：３３の範囲である。低融点材料：高融点材料の重量比は、１０：９０〜５０：５０がより好ましく、１５：８５〜３５：６５がさらに好ましい。
【００９０】
第一導電層７１の材料として、例えば、金属粒子等の粒子状低融点材料が用いられる場合、アニール処理による絶縁層への開口の形成を容易とする観点から、低融点材料の粒径ＤＬは、第一導電層の膜厚ｄの１／２０以上であることが好ましく、１／１０以上であることがより好ましい。低融点材料の粒径ＤＬは、０．２５μｍ以上が好ましく、０．５μｍ以上がより好ましい。また、第一導電層７１が、スクリーン印刷等の印刷法により形成される場合、粒子の粒径は、スクリーン版のメッシュサイズ等に応じて適宜に設定され得る。例えば、粒径は、メッシュサイズより小さいことが好ましく、メッシュサイズの１／２以下がより好ましい。なお、粒子が非球形の場合、粒径は、粒子の投影面積と等面積の円の直径（投影面積円相当径、Ｈｅｙｗｏｏｄ径）により定義される。
【００９１】
低融点材料の粒子の形状は特に限定されないが、扁平状等の非球形が好ましい。また、球形の粒子を焼結等の手法により結合させて非球形としたものも好ましく用いられる。一般に、金属粒子が液相状態となると、表面エネルギーを小さくするために、表面形状が球形となりやすい。アニール処理前の第一導電層の低融点材料が非球形であれば、アニール処理により熱流動開始温度Ｔ１以上に加熱されると、粒子が球形に近付くため、第一導電層の表面形状の変化量がより大きくなる。そのため、第一導電層７１上の絶縁層９への開口部の形成が容易となる。  
【００９２】
前述のごとく、第一導電層７１は導電性であり、体積抵抗率が１０−２Ω・ｃｍ以下であればよい。第一導電層７１の体積抵抗率は、１０−４Ω・ｃｍ以下であることが好ましい。第一導電層が低融点材料のみを有する場合は、低融点材料が導電性を有していればよい。第一導電層が、低融点材料および高融点材料を含有する場合は、低融点材料および高融点材料のうち、少なくともいずれか一方が導電性を有していればよい。例えば、低融点材料／高融点材料の組合せとしては、絶縁性／導電性、導電性／絶縁性、導電性／導電性が挙げられるが、第一導電層をより低抵抗とするためには、低融点材料および高融点材料の双方が導電性を有する材料であることが好ましい。
【００９３】
第一導電層７１の材料として上記のような低融点材料と高融点材料との組合せ以外に、材料の大きさ（例えば、粒径）等を調整することにより、アニール処理時の加熱による第一導電層の断線を抑制し、変換効率を向上させることも可能である。例えば、銀、銅、金等の高い融点を有する材料も、粒径が１μｍ以下の微粒子であれば、融点よりも低温の２００℃程度あるいはそれ以下の温度Ｔ１’で焼結ネッキング（微粒子の融着）を生じるため、本発明の「低融点材料」として用いることができる。このような焼結ネッキングを生じる材料は、焼結ネッキング開始温度Ｔ１’以上に加熱されると、微粒子の外周部付近に変形が生じるため、第一導電層の表面形状を変化させ、絶縁層９に開口部を形成することができる。また、微粒子が焼結ネッキング開始温度以上に加熱された場合であっても、融点Ｔ２’未満の温度であれば微粒子は固相状態を維持するため、図４に示すような材料の粗大化による断線が生じ難い。すなわち、金属微粒子等の焼結ネッキングを生じる材料は、本発明における「低融点材料」でありながら、「高融点材料」としての側面も有しているといえる。
【００９４】
このような焼結ネッキングを生じる材料では、焼結ネッキング開始温度Ｔ１’＝熱流動開始温度Ｔ１と定義できる。図５は、焼結ネッキング開始温度について説明するための図である。図５（Ａ）は、焼結前の粒子を模式的に示す平面図である。焼結前であることから、粒子は互いに点で接触している。図５（Ｂ）および図５（Ｃ）は、焼結が開始した後の粒子を、各粒子の中心を通る断面で切ったときの様子を模式的に示す断面図である。図５（Ｂ）は焼結開始後（焼結初期段階）、図５（Ｃ）は、（Ｂ）から焼結が進行した状態を示している。図５（Ｂ）において、粒子Ａ（半径ｒＡ）と粒子Ｂ（半径ｒＢ）との粒界は長さａＡＢの点線で示されている。
【００９５】
焼結ネッキング開始温度Ｔ１’は、ｒＡとｒＢの大きい方の値ｍａｘ（ｒＡ，ｒＢ）と、粒界の長さａＡＢとの比、ａＡＢ／ｍａｘ（ｒＡ，ｒＢ）が、０．１以上となるときの温度で定義される。すなわち、少なくとも一対の粒子のａＡＢ／ｍａｘ（ｒＡ，ｒＢ）が０．１以上となる温度を焼結ネッキング開始温度という。なお、図６では単純化のために、粒子を球形として示しているが、粒子が球形でない場合は、粒界近傍における粒子の曲率半径を粒子の半径とみなす。また、粒界近傍における粒子の曲率半径が場所によって異なる場合は、測定点の中で最も大きな曲率半径を、その粒子の半径とみなす。例えば、図６（Ａ）に示すように、焼結を生じた一対の微粒子Ａ，Ｂ間には、長さａＡＢの粒界が形成されている。この場合、粒子Ａの粒界近傍の形状は、点線で示された仮想円Ａの弧で近似される。一方、粒子Ｂの粒界近傍は、一方が破線で示された仮想円Ｂ１の弧で近似され、他方が実線で示された仮想円Ｂ２の弧で近似される。図６（Ｂ）に示されるように、ｒＢ２＞ｒＢ１であるため、ｒＢ２を粒子Ｂの半径ｒＢとみなす。なお、上記の仮想円は、断面もしくは表面の観察像の白黒２値化処理により境界を定め、粒界近傍の境界の座標に基づいて最小二乗法により中心座標および半径を算出する方法により、決定できる。なお、上記の定義により焼結ネッキング開始温度を厳密に測定することが困難な場合は、微粒子を含有する第一導電層を形成し、加熱により絶縁層に開口部（き裂）が生じる温度を焼結ネッキング開始温度とみなすことができる。後述するように、絶縁層形成時に加熱が行われる場合は、絶縁層形成時の基板の加熱により開口部（き裂）が生じる温度を焼成ネッキング開始温度とみなすことができる。
【００９６】
また、上記のように、第一導電層の導電性材料として、低融点材料を有するもの以外に、例えば、低融点材料を有さないもの（例えば上記高融点材料のみ、など）を用いることもできる。低融点材料を有さない場合であっても、上述のように、第一導電層を覆うように絶縁層を製膜した後、絶縁層に開口部を別途形成する方法、また第一導電層の表面凹凸構造を、光電変換部の表面凹凸構造よりも大きくすることなどにより、絶縁層製膜時に開口部を形成する方法、などにより、第一導電層上の絶縁層に開口部を形成することができる。
【００９７】
第一導電層の形成材料には、上記の導電性材料（例えば、低融点材料および／または高融点材料）に加えて、絶縁性材料を含むことが好ましい。絶縁性材料としては、バインダー樹脂等を含有するペースト等を好ましく用いることができる。また、スクリーン印刷法により形成された第一導電層の導電性を十分向上させるためには、熱処理により第一導電層を硬化させることが望ましい。したがって、ペーストに含まれるバインダー樹脂としては、上記乾燥温度にて硬化させることができる材料を用いることが好ましく、エポキシ系樹脂、フェノール系樹脂、アクリル系樹脂等が適用可能である。
【００９８】
導電性材料として低融点材料を含むものを用いる場合、バインダー樹脂の硬化とともに低融点材料の形状が変化し、図３（Ｄ）に示すように、アニール処理時に、低融点材料近傍の絶縁層に開口（き裂）が生じやすくなる。なお、バインダー樹脂と導電性材料の比率は、いわゆるパーコレーションの閾値（導電性が発現する導電性材料含有量に相当する比率の臨界値）以上になるように設定すればよい。
【００９９】
第一導電層７１は、インクジェット法、スクリーン印刷法、導線接着法、スプレー法、真空蒸着法、スパッタ法等の公知技術によって作製できる。第一導電層７１は、櫛形等の所定形状にパターン化されていることが好ましい。パターン化された第一導電層の形成には、生産性の観点からスクリーン印刷法が適している。スクリーン印刷法では、導電性材料を含む印刷ペースト、および集電極のパターン形状に対応した開口パターンを有するスクリーン版を用いて、集電極パターンを印刷する方法が好ましく用いられる。
【０１００】
一方、印刷ペーストとして、溶剤を含む材料が用いられる場合には、溶剤を除去するための乾燥工程が必要となる。前述のごとく、この場合の乾燥温度は、光電変換部の耐熱温度よりも低いことが好ましい。例えば、光電変換部に透明電極層や非晶質シリコン系薄膜などを有する場合、乾燥温度は２５０℃以下であることが好ましく、２００℃以下であることがより好ましく、１８０℃以下であることがさらに好ましい。低融点材料の熱流動開始温度Ｔ１よりも低温であることが好ましい。乾燥時間は、例えば５分間〜１時間程度で適宜に設定され得る。
【０１０１】
以上、第一導電層が印刷法により形成される場合を中心に説明したが、第一導電層の形成方法は印刷法に限定されるものではない。例えば、第一導電層は、パターン形状に対応したマスクを用いて、蒸着法やスパッタ法により形成されてもよい。またインクジェット法などによりパターン形成されてもよい。
【０１０２】
（絶縁層）
第一導電層７１上には、絶縁層９が形成される。
ここで、第一導電層７１が所定のパターン（例えば櫛形）に形成された場合、光電変換部５０の表面上には、第一導電層が形成されている第一導電層形成領域と、第一導電層が形成されていない第一導電層非形成領域とが存在する。絶縁層９は、少なくとも第一導電層形成領域に形成される。本発明において、絶縁層９は、第一導電層非形成領域上にも形成されていることが好ましく、第一導電層非形成領域の全面に形成されていることが特に好ましい。絶縁層が第一導電層非形成領域にも形成されている場合、めっき法により第二導電層が形成される際に、光電変換部をめっき液から化学的および電気的に保護することが可能となる。例えば、ヘテロ接合太陽電池のように光電変換部５０の表面に透明電極層が形成されている場合は、透明電極層の表面に絶縁層が形成されることで、透明電極層とめっき液との接触が抑止され、透明電極層上への金属層（第二導電層）の析出を防ぐことができる。また、生産性の観点からも、第一導電層形成領域と第一導電層非形成領域との全体に絶縁層が形成されることがより好ましい。
【０１０３】
絶縁層９の材料としては、電気的に絶縁性を示す材料が用いられる。また、絶縁層９は、めっき液に対する化学的安定性を有する材料であることが望ましい。めっき液に対する化学的安定性が高い材料を用いることにより、第二導電層形成時のめっき工程中に、絶縁層が溶解しにくく、光電変換部表面へのダメージが生じにくくなる。また、第一導電層非形成領域上にも絶縁層９が形成される場合、絶縁層は、光電変換部５０との付着強度が大きいことが好ましい。例えば、ヘテロ接合太陽電池では、絶縁層９は、光電変換部５０表面の透明電極層６ａとの付着強度が大きいことが好ましい。透明電極層と絶縁層との付着強度を大きくすることにより、めっき工程中に、絶縁層が剥離しにくくなり、透明電極層上への金属の析出を防ぐことができる。
【０１０４】
絶縁層９には、光吸収が少ない材料を用いることが好ましい。絶縁層９は、光電変換部５０の光入射面側に形成されるため、絶縁層による光吸収が小さければ、より多くの光を光電変換部へ取り込むことが可能となる。例えば、絶縁層９が透過率９０％以上の十分な透明性を有する場合、絶縁層での光吸収による光学的な損失が小さく、第二導電層形成後に絶縁層を除去することなく、そのまま太陽電池として使用することができる。そのため、太陽電池の製造工程を単純化でき、生産性をより向上させることが可能となる。絶縁層９が除去されることなくそのまま太陽電池として使用される場合、絶縁層９は、透明性に加えて、十分な耐候性、および熱・湿度に対する安定性を有する材料を用いることがより望ましい。
【０１０５】
絶縁層の材料は、無機絶縁性材料でも、有機絶縁性材料でもよい。無機絶縁性材料としては、例えば、酸化シリコン、窒化シリコン、酸化チタン、酸化アルミニウム、酸化マグネシウム、酸化亜鉛等の材料を用いることができる。有機絶縁性材料としては、例えば、ポリエステル、エチレン酢酸ビニル共重合体、アクリル、エポキシ、ポリウレタン等の材料を用いることができる。アニール処理における第一導電層の表面形状の変化に伴って生じる界面の応力等による、絶縁層への開口の形成を容易とする観点から、絶縁層の材料は、破断伸びが小さい無機材料であることが好ましい。このような無機材料の中でも、めっき液耐性や透明性の観点からは、酸化シリコン、窒化シリコン、酸化窒化シリコン、酸化アルミニウム、サイアロン（ＳｉＡｌＯＮ）、酸化イットリウム、酸化マグネシウム、チタン酸バリウム、酸化サマリウム、タンタル酸バリウム、酸化タンタル、フッ化マグネシウム、酸化チタン、チタン酸ストロンチウム等が好ましく用いられる。中でも、電気的特性や透明電極層との密着性等の観点からは、酸化シリコン、窒化シリコン、酸化窒化シリコン、酸化アルミニウム、サイアロン（ＳｉＡｌＯＮ）、酸化イットリウム、酸化マグネシウム、チタン酸バリウム、酸化サマリウム、タンタル酸バリウム、酸化タンタル、フッ化マグネシウム等が好ましく、屈折率を適宜に調整し得る観点からは、酸化シリコンや窒化シリコン等が特に好ましく用いられる。なお、これらの無機材料は、化学量論的（stoichiometric）組成を有するものに限定されず、酸素欠損等を含むものであってもよい。
【０１０６】
絶縁層９の膜厚は、絶縁層の材料や形成方法に応じて適宜設定される。第一導電層として、低融点材料を含むものを用いる場合、絶縁層９の膜厚は、アニール処理における第一導電層の表面形状の変化に伴って生じる界面の応力等によって、絶縁層に開口部が形成され得る程度に薄いことが好ましい。かかる観点から、絶縁層９の膜厚は、１０００ｎｍ以下であることが好ましく、５００ｎｍ以下であることがより好ましい。また、第一導電層非形成部における絶縁層９の光学特性や膜厚を適宜設定することで、光反射特性を改善し、太陽電池セル内部へ導入される光量を増加させ、変換効率をより向上させることが可能となる。このような効果を得るためには、絶縁層９の屈折率が、光電変換部５０表面の屈折率よりも低いことが好ましい。また、絶縁層９に好適な反射防止特性を付与する観点から、膜厚は３０ｎｍ〜２５０ｎｍの範囲内で設定されることが好ましく、５０ｎｍ〜２５０ｎｍの範囲内で設定されることがより好ましい。なお、第一導電層形成領域上の絶縁層の膜厚と第一導電層非形成領域上の絶縁層の膜厚は異なっていてもよい。例えば、第一導電層形成領域では、アニール処理による開口部の形成を容易とする観点で絶縁層の膜厚が設定され、第一導電層非形成領域では、適宜の反射防止特性を有する光学膜厚となるように絶縁層の膜厚が設定されてもよい。
【０１０７】
ヘテロ接合太陽電池のように、光電変換部５０の表面に透明電極層（一般には屈折率：１．９〜２．１程度）を有する場合、界面での光反射防止効果を高めて太陽電池セル内部へ導入される光量を増加させるために、絶縁層の屈折率は、空気（屈折率＝１．０）と透明電極層との中間的な値であることが好ましい。また、太陽電池セルが封止されてモジュール化される場合、絶縁層の屈折率は、封止剤と透明電極層の中間的な値であることが好ましい。かかる観点から、絶縁層９の屈折率は、例えば１．４〜１．９が好ましく、１．５〜１．８がより好ましく、１．５５〜１．７５がさらに好ましい。絶縁層の屈折率は、絶縁層の材料、組成等により所望の範囲に調整され得る。例えば、酸化シリコンの場合は、酸素含有量を小さくすることにより、屈折率が高くなる。なお、本明細書における屈折率は、特に断りがない限り、波長５５０ｎｍの光に対する屈折率であり、分光エリプソメトリーにより測定される値である。また、絶縁層の屈折率に応じて、反射防止特性が向上するように絶縁層の光学膜厚（屈折率×膜厚）が設定されることが好ましい。
【０１０８】
絶縁層は、公知の方法を用いて形成できる。例えば、酸化シリコンや窒化シリコン等の無機絶縁性材料の場合は、プラズマＣＶＤ法、スパッタ法等の乾式法が好ましく用いられる。また、有機絶縁性材料の場合は、スピンコート法、スクリーン印刷法等の湿式法が好ましく用いられる。これらの方法によれば、ピンホール等の欠陥が少なく、緻密な構造の膜を形成することが可能となる。
【０１０９】
中でも、より緻密な構造の膜を形成する観点から、絶縁層９はプラズマＣＶＤ法で形成されることが好ましい。この方法により、２００ｎｍ程度の厚いものだけでなく、３０〜１００ｎｍ程度の薄い膜厚の絶縁層を形成した場合も、緻密性の高い構造の膜を形成することができる。
【０１１０】
例えば、図２に示す結晶シリコン系太陽電池のように、光電変換部５０の表面にテクスチャ構造（凹凸構造）を有する場合、テクスチャの凹部や凸部にも精度よく膜形成できる観点からも、絶縁層はプラズマＣＶＤ法により形成されることが好ましい。緻密性が高い絶縁層を用いることにより、めっき処理時の透明電極層へのダメージを低減できることに加えて、透明電極層上への金属の析出を防止することができる。このように緻密性が高い絶縁膜は、図２の結晶シリコン系太陽電池におけるシリコン系薄膜３のように、光電変換部５０内部の層に対しても、水や酸素などのバリア層として機能し得るため、太陽電池の長期信頼性の向上の効果も期待できる。
【０１１１】
なお、第一導電層７１と第二導電層７２との間にある絶縁層９、すなわち第一導電層形成領域上の絶縁層９の形状は、必ずしも連続した層状でなくてもよく、島状であっても良い。なお、本明細書における「島状」との用語は、表面の一部に、絶縁層９が形成されていない非形成領域を有する状態を意味する。
【０１１２】
本発明において、絶縁層９は、第一導電層７１と第二導電層７２との付着力の向上にも寄与し得る。例えば、下地電極層であるＡｇ層上にめっき法によりＣｕ層が形成される場合、Ａｇ層とＣｕ層との付着力は小さいが、酸化シリコン等の絶縁層上にＣｕ層が形成されることにより、第二導電層の付着力が高められ、太陽電池の信頼性を向上することが期待される。
【０１１３】
上述のように、第一導電層として例えば低融点材料を有する場合、第一導電層７１上に絶縁層が形成された後、第二導電層７２が形成される前にアニール処理が行われる。アニール処理時に、第一導電層７１が低融点材料の熱流動開始温度Ｔ１よりも高温に加熱され、低融点材料が流動状態となるために、第一導電層の表面形状が変化する。この変化に伴って、その上に形成される絶縁層９に開口部９ｈが形成される。したがって、その後のめっき工程において、第一導電層７１の表面の一部が、めっき液に曝されて導通するため、図３（Ｅ）に示すように、この導通部を起点として金属を析出させることが可能となる。
【０１１４】
なお、この場合、開口部は主に第一導電層７１の低融点材料７１１上に形成される。低融点材料が絶縁性材料の場合、開口部の直下は絶縁性であるが、低融点材料の周辺に存在する導電性の高融点材料にもめっき液が浸透するために、第一導電層とめっき液とを導通させることが可能である。
【０１１５】
アニール処理時におけるアニール温度（加熱温度）Ｔａは、低融点材料の熱流動開始温度Ｔ１よりも高温、すなわちＴ１＜Ｔａであることが好ましい。アニール温度Ｔａは、Ｔ１＋１℃≦Ｔａ≦Ｔ１＋１００℃を満たすことがより好ましく、Ｔ１＋５℃≦Ｔａ≦Ｔ１＋６０℃を満たすことがさらに好ましい。アニール温度は、第一導電層の材料の組成や含有量等に応じて適宜設定され得る。
【０１１６】
また、前述のごとく、アニール温度Ｔａは、光電変換部５０の耐熱温度よりも低温であることが好ましい。光電変換部の耐熱温度は、光電変換部の構成により異なる。例えば、ヘテロ接合太陽電池や、シリコン系薄膜太陽電池のように透明電極層や非結晶質シリコン系薄膜を有する場合の耐熱温度は２５０℃程度である。そのため、光電変換部が非晶質シリコン系薄膜を備えるヘテロ接合太陽電池や、シリコン系薄膜太陽電池の場合、非晶質シリコン系薄膜およびその界面での熱ダメージ抑制の観点から、アニール温度は２５０℃以下に設定されることが好ましい。より高性能の太陽電池を実現するためにはアニール温度は２００℃以下にすることがより好ましく、１８０℃以下にすることがさらに好ましい。これに伴って、第一導電層７１の低融点材料の熱流動開始温度Ｔ１は、２５０℃未満であることが好ましく、２００℃未満がより好ましく、１８０℃未満がさらに好ましい。
【０１１７】
一方、一導電型結晶シリコン基板の一主面上に逆導電型の拡散層を有する結晶シリコン太陽電池は、非晶質シリコン薄膜や透明電極層を有していないため、耐熱温度は８００℃〜９００℃程度である。そのため、２５０℃よりも高温のアニール温度Ｔａでアニール処理が行われてもよい。
【０１１８】
なお、絶縁層への開口部の形成方法は、上記のように、絶縁層形成後にアニール処理を行う方法に限定されない。例えば、図３（破線矢印）で示されるように、絶縁層９０の形成と同時に開口部９ｈを形成することもできる。
【０１１９】
例えば、基板を加熱しながら絶縁層が形成されることで、絶縁層の形成と略同時に開口部が形成される。ここで、「絶縁層の形成と略同時」とは、絶縁層形成工程の他に、アニール処理等の別途の工程が行われていない状態、すなわち、絶縁層の製膜中、あるいは製膜直後の状態を意味する。製膜直後とは、絶縁層の製膜終了後（加熱停止後）から、基板が冷却され室温等に戻るまでの間も含むものとする。また、低融点材料上の絶縁層に開口部が形成される場合、低融点材料上の絶縁層の製膜が終わった後であっても、その周辺に絶縁層が製膜されることに追随して、低融点材料周辺の絶縁層に変形が生じ、開口部が形成される場合も含むものとする。
【０１２０】
絶縁層の形成と略同時に開口部を形成する方法としては、例えば、絶縁層形成工程において、第一導電層７１の低融点材料７１１の熱流動開始温度Ｔ１よりも高い温度Ｔｂに基板を加熱しながら、第一導電層７１上に絶縁層９を製膜する方法が用いられる。低融点材料が流動状態となっている第一導電層上に絶縁層９が製膜されるため、製膜と同時に製膜界面に応力が生じ、例えばき裂状の開口が絶縁層に形成される。
【０１２１】
なお、絶縁層形成時の基板温度Ｔｂ（以下、「絶縁層形成温度」）とは、絶縁層の製膜開始時点の基板表面温度（「基板加熱温度」ともいう）を表す。一般に、絶縁層の製膜中の基板表面温度の平均値は、通常製膜開始時点の基板表面温度以上となる。したがって、絶縁層形成温度Ｔｂが、低融点材料の熱流動開始温度Ｔ１よりも高温であれば、絶縁層に開口部等の変形を形成することができる。
【０１２２】
例えば、絶縁層９がＣＶＤ法やスパッタ法等の乾式法により形成される場合は、絶縁層製膜中の基板表面温度を低融点材料の熱流動開始温度Ｔ１よりも高温とすることにより、開口部を形成することができる。また、絶縁層９がコーティング等の湿式法により形成される場合は、溶媒を乾燥する際の基板表面温度を低融点材料の熱流動開始温度Ｔ１よりも高温とすることにより、開口部を形成することができる。なお、湿式法により絶縁層が形成される場合の「製膜開始時点」とは、溶媒の乾燥開始時点を指す。絶縁層形成温度Ｔｂの好ましい範囲は、前記アニール温度Ｔａの好ましい範囲と同様である。
【０１２３】
基板表面温度は、例えば基板表面に温度表示材（サーモラベルやサーモシールとも呼ばれる）や熱電対を貼り付けて測定することができる。また、加熱部（ヒーターなど）の温度は、基板の表面温度が所定範囲となるように適宜に調整することができる。
【０１２４】
絶縁層形成工程においてアニール処理を行う場合、絶縁層の材料および組成、製膜条件（製膜方法、基板温度、導入ガスの種類および導入量、製膜圧力、パワー密度等）を適宜調整することにより、絶縁層に開口部を形成することができる。
【０１２５】
プラズマＣＶＤ法により絶縁層９が形成される場合、緻密な膜を形成する観点から、絶縁層形成温度Ｔｂは、１３０℃以上が好ましく、１４０℃以上がより好ましく、１５０℃以上がさらに好ましい。また、絶縁層製膜時の基板表面の最高到達温度は、光電変換部の耐熱温度よりも低温であることが好ましい。
【０１２６】
プラズマＣＶＤによる製膜速度は、より緻密な膜を形成する観点から、１ｎｍ／秒以下が好ましく、０．５ｎｍ／秒以下がより好ましく、０．２５ｎｍ／秒以下がさらに好ましい。プラズマＣＶＤにより、酸化シリコンが形成される場合の製膜条件としては、基板温度１４５℃〜２５０℃、圧力３０Ｐａ〜３００Ｐａ、パワー密度０．０１Ｗ／ｃｍ２〜０．１６Ｗ／ｃｍ２が好ましい。絶縁層の形成と略同時に開口部が形成された後、開口部の形成が不十分な箇所がある場合等は、さらに前述のアニール工程が行われてもよい。
【０１２７】
また、絶縁層への開口部の形成方法は上記に限定されず、上述のように、光電変換部の一主面上において、第一導電層の表面凹凸構造を、前記光電変換部の第一導電層非形成領域における表面凹凸構造よりも大きいものを用い、比較的薄膜の絶縁層を前記光電変換部の一主面上における第一導電層形成領域と第一導電層非形成領域上に形成する場合、絶縁層形成と同時に、前記第一導電層上の絶縁層に容易に開口部を形成することができる。
【０１２８】
（第二導電層）
上記のように、開口部９ｈを有する絶縁層９が形成された後、第一導電層形成領域の絶縁層９上に第二導電層７２がめっき法により形成される。この際、第二導電層として析出させる金属は、めっき法で形成できる材料であれば特に限定されず、例えば、銅、ニッケル、錫、アルミニウム、クロム、銀、金、亜鉛、鉛、パラジウム等、あるいはこれらの混合物を用いることができる。
【０１２９】
太陽電池の動作時（発電時）には、電流は主として第二導電層を流れる。そのため、第二導電層での抵抗損を抑制する観点から、第二導電層のライン抵抗は、できる限り小さいことが好ましい。具体的には、第二導電層のライン抵抗は、１Ω／ｃｍ以下であることが好ましく、０．５Ω／ｃｍ以下であることがより好ましい。一方、第一導電層のライン抵抗は、電気めっきの際の下地層として機能し得る程度に小さければよく、例えば、５Ω／ｃｍ以下にすればよい。
【０１３０】
第二導電層は、無電解めっき法、電解めっき法のいずれでも形成され得るが、生産性の観点から、電解めっき法を用が好適である。電解めっき法では、金属の析出速度を大きくすることができるため、第二導電層を短時間で形成することができる。
【０１３１】
酸性銅めっきを例として、電解めっき法による第二導電層の形成方法を説明する。図７は、第二導電層の形成に用いられるめっき装置１０の概念図である。光電変換部上に第一導電層および開口部を有する絶縁層が形成された基板１２と、陽極１３とが、めっき槽１１中のめっき液１６に浸されている。基板１２上の第一導電層７１は、基板ホルダ１４を介して電源１５と接続されている。陽極１３と基板１２との間に電圧を印加することにより、絶縁層９で覆われていない第一導電層の上、すなわちアニール処理により絶縁層に生じた開口部を起点として、選択的に銅を析出させることができる。
【０１３２】
酸性銅めっきに用いられるめっき液１６は銅イオンを含む。例えば硫酸銅、硫酸、水を主成分とする公知の組成のものが使用可能であり、これに０．１〜１０Ａ／ｄｍ２の電流を流すことにより、第二導電層である金属を析出させることができる。適切なめっき時間は、集電極の面積、電流密度、陰極電流効率、設定膜厚等に応じて適宜設定される。
【０１３３】
第二導電層は、複数の層から構成させても良い。例えば、Ｃｕ等の導電率の高い材料からなる第一のめっき層を、絶縁層の開口部を介して第一導電層上に形成した後、化学的安定性に優れる第二のめっき層を第一のめっき層の表面に形成することにより、低抵抗で化学的安定性に優れた集電極を形成することができる。
【０１３４】
めっき工程の後には、めっき液除去工程を設けて、基板１２の表面に残留しためっき液を除去することが好ましい。めっき液除去工程を設けることによって、アニール処理で形成された絶縁層９の開口部９ｈ以外を起点として析出し得る金属を除去することができる。開口部９ｈ以外を起点として析出する金属としては、例えば絶縁層９のピンホール等を起点とするものが挙げられる。めっき液除去工程によってこのような金属が除去されることによって、遮光損が低減され、太陽電池特性をより向上させることが可能となる。
【０１３５】
上述のように、第二導電層の一部は、絶縁層の開口部９ｈを通じて第一導電層に導通されている。この際、前記開口部９ｈを通じて導通される第二導電層のうち、少なくとも一領域は、図８に示す通り、絶縁層９の開口部９ｈにおいて光電変換部５０の一主面側の最表面層に達するように、第一導電層７１に埋め込まれている。第二導電層のうち、前記絶縁層の開口部９ｈを通じて光電変換部の一主面側の最表面層に達するように第一導電層に埋め込まれたものを「第二導電層Ａ」と記載する（図中の符号を７２ａとする）。
【０１３６】
ここで「第一導電層に埋め込まれる」とは、図８中の符号７２ｂに示すように、光電変換部の最表面層に接するものだけでなく、第一導電層の途中まで埋め込まれるものも含む。第二導電層が第一導電層に埋め込まれた構造をとることで、第一導電層と第二導電層の付着強度が向上し、第二導電層の剥離を防止することが出来る。また、第一導電層に埋め込まれた第二導電層が、光電変換部の一主面側の最表面層まで達する（すなわち第二導電層Ａが形成される）ことで、太陽電池の動作時（発電時）において、電流の一部が、比較的抵抗の高い第一導電層を経由することなく光電変換部と第二導電層の間で直接的に流れるので、太陽電池特性をより向上させることが可能となる。
【０１３７】
ここで、「開口部９ｈを通じて導通される第二導電層の少なくとも一領域」とは、開口部９ｈを通じて第一導電層と導通される第二導電層のうちの一領域であっても良いし、全領域（全てが光電変換部の最表面層に達する）であっても良い。
【０１３８】
ここで本発明者らの検討によれば、第二導電層Ａが多すぎると、特に、ヘテロ接合太陽電池などのように、光電変換部の最表面層として透明電極層を有するものを用いた場合、光電変換部と集電極の剥離が生じうるものの、第二導電層Ａの割合等を所定の範囲にすることにより、剥離を抑制しつつ、キャリアの効率的な取り出しが可能になることが明らかとなった。
【０１３９】
第一導電層の線幅方向に平行な断面において、第二導電層Ａが光電変換部の一主面側の最表面層と接する領域の幅をＡ０としたとき、第一導電層の線幅（L1）に対するＡ０の比が０．１％以上１０％以下を満たすことが好ましい。上記の範囲とすることにより、光電変換部と集電極との剥離をより防止することができる。なお、第一導電層の幅に対するＡ０の比は、例えば、集電極の線幅方向に平行な断面をＳＥＭ（走査型電子顕微鏡）などで観察することにより求めることができる。
【０１４０】
第二導電層Ａは、第一導電層の端部近傍に形成されていることが好ましい。ここで、「第一導電層の端部近傍」とは、図９に示す通り、第一導電層の線幅方向に平行な断面を観察した際の、第一導電層（線幅Ｌ１）の両側の端部から２０％内側の位置までの領域（図中の符号：７１Ｂ）、すなわち第一導電層の端部からの距離が０以上であり０．２Ｌ１以下である領域を意味する。第二導電層Ａが第一導電層の端部近傍７１Ｂに形成されることで、第二導電層Ａが集電極の中央部付近に形成される場合に比べ、キャリアが生成する受光面と第二導電層Ａとの距離が近いので、より効率的にキャリアを外部回路へ取り出すことが可能になる。
【０１４１】
第二導電層Ａは、第一導電層の端部近傍７１Ｂに局在していることが好ましい。本発明において、第二導電層Ａが「端部近傍に局在する」とは、第一導電層の端部近傍における、第二導電層Ａの密度が中央部よりも高いことを意味する。すなわち、第二導電層Ａが第一導電層の端部近傍７１Ｂに局在するとは、第二導電層Ａの密度が域端部近傍の方が中央部よりも高いことを意味する。
【０１４２】
中でも、光電変換部と集電極の剥離をより抑制し、かつ効率的にキャリア取り出す観点から、中央部における第二導電層Ａはより少ないことが好ましく、第二導電層Ａは、第一導電層の端部近傍にのみ形成されており、中央部に形成されていないことがより好ましい。また、端部近傍において、剥離をより抑制したまま、キャリア取り出し効果をより向上させる観点から、第一導電層の端部近傍において存在する第二導電層Ａのうち、第一導電層の端部からの距離が０より大きく０．１Ｌ１以下である領域に局在することがより好ましい。
【０１４３】
ここで、一般に、ＩＴＯ等の透明電極層や、酸化シリコン等の絶縁層は親水性であり、基板１２の表面や絶縁層９の表面の水との接触角は、１０°程度あるいはそれ以下である場合が多い。一方、エアーブロー等によるめっき液の除去を容易にする観点からは、基板１２の表面の水との接触角を２０°以上とすることが好ましい。基板表面の接触角を大きくするために、基板１２表面に撥水処理が行われてもよい。撥水処理は、例えば表面への撥水層の形成することにより行われる。撥水処理により、基板表面のめっき液に対する濡れ性を低下させることができる。
【０１４４】
なお、絶縁層９の表面への撥水処理に代えて、撥水性を有する絶縁層９が形成されてもよい。すなわち水との接触角θ大きい（例えば２０°以上）の絶縁層９が形成されることにより、別途の撥水処理工程を省略できるため、太陽電池の生産性をより向上させることができる。絶縁層に撥水性を持たせる方法としては、例えば、絶縁層の製膜条件（例えば、製膜室に導入するシリコン原料ガスと酸素原料ガスの流量比）を変更したプラズマＣＶＤ法により、絶縁層としての酸化シリコン層を製膜する方法が挙げられる。
【０１４５】
本発明においては、集電極形成後（めっき工程後）に絶縁層除去工程が行われてもよい。特に、絶縁層として光吸収の大きい材料が用いられる場合は、絶縁層の光吸収による太陽電池特性の低下を抑制するために、絶縁層除去工程が行われることが好ましい。絶縁層の除去方法は、絶縁層材料の特性に応じて適宜選択される。例えば、化学的なエッチングや機械的研磨により絶縁層が除去され得る。また、材料によってはアッシング（灰化）法も適用可能である。この際、光取り込み効果をより向上させる観点から、第一導電層非形成領域上の絶縁層が全て除去されることがより好ましい。また、絶縁層９上に撥水層９１が形成されている場合、絶縁層９とともに撥水層９１も除去されることが好ましい。なお、絶縁層として光吸収の小さい材料が用いられる場合は、絶縁層除去工程が行われる必要はない。
【０１４６】
以上、ヘテロ接合太陽電池の光入射側に集電極７が設けられる場合を中心に説明したが、裏面側にも同様の集電極が形成されてもよい。ヘテロ接合太陽電池のように結晶シリコン基板を用いた太陽電池は、電流量が大きいため、一般に、透明電極層／集電極間の接触抵抗の損失による発電ロスが顕著となる傾向がある。これに対して、本発明では、第一導電層と第二導電層を有する集電極は、透明電極層との接触抵抗が低いため、接触抵抗に起因する発電ロスを低減することが可能となる。
【０１４７】
また、本発明は、ヘテロ接合太陽電池以外の結晶シリコン太陽電池や、ＧａＡｓ等のシリコン以外の半導体基板が用いられる太陽電池、非晶質シリコン系薄膜や結晶質シリコン系薄膜のｐｉｎ接合あるいはｐｎ接合上に透明電極層が形成されたシリコン系薄膜太陽電池や、ＣＩＳ，ＣＩＧＳ等の化合物半導体太陽電池、色素増感太陽電池や有機薄膜（導電性ポリマー）等の有機薄膜太陽電池のような各種の太陽電池に適用可能である。
【０１４８】
結晶シリコン太陽電池としては、一導電型（例えばｐ型）結晶シリコン基板の一主面上に逆導電型（例えばｎ型）の拡散層を有し、拡散層上に前記集電極を有する構成が挙げられる。このような結晶シリコン太陽電池は、一導電型層の裏面側にｐ＋層等の導電型層を備えるのが一般的である。このように、光電変換部が非晶質シリコン層や透明電極層を含まない場合は、低融点材料の熱流動開始温度Ｔ１およびアニール温度Ｔａは、２５０℃より高くてもよい。
【０１４９】
シリコン系薄膜太陽電池としては、例えば、ｐ型薄膜とｎ型薄膜との間に非晶質の真性（ｉ型）シリコン薄膜を有する非晶質シリコン系薄膜太陽電池や、ｐ型薄膜とｎ型薄膜との間に結晶質の真性シリコン薄膜を有する結晶質シリコン系半導体太陽電池が挙げられる。また、複数のｐｉｎ接合が積層されたタンデム型の薄膜太陽電池も好適である。このようなシリコン系薄膜太陽電池では、透明電極層や非晶質シリコン系薄膜の耐熱性を勘案して、低融点材料の熱流動開始温度Ｔ１およびアニール温度Ｔａは２５０℃以下であることが好ましく、２００℃以下であることがより好ましく、１８０℃以下であることがさらに好ましい。
【０１５０】
本発明の太陽電池は、実用に供するに際して、モジュール化されることが好ましい。太陽電池のモジュール化は、適宜の方法により行われる。例えば、集電極にタブ等のインターコネクタを介してバスバーが接続されることによって、複数の太陽電池セルが直列または並列に接続され、封止剤およびガラス板により封止されることによりモジュール化が行われる。
【実施例】
【０１５１】
以下、図２に示すヘテロ接合太陽電池に関する実施例を挙げて、本発明を具体的に説明するが、本発明は以下の実施例に限定されるものではない。
【０１５２】
（付着強度評価）
太陽電池の集電極の付着強度の評価手法としては、集電極形成後の太陽電池を用い、テープ（メンディングテープ：３Ｍ社製）での剥離実験を行った後に光学顕微鏡（ＯＬＳ３０００：オリンパス社製）での観察を実施した。観察には２０倍の対物レンズを使用した。剥離実験の際、フィンガー電極の端部を覆うように、フィンガー電極の端部から中心に向かって２〜３ｃｍの位置までテープを貼り付けた。その後にテープの端（集電極の端部側）から貼りつけたテープを手で剥がした後で、フィンガー端部の第二導電層が第一導電層から剥離した箇所の有無を観察した。この際、密着性評価を１〜５点で評価し、密着性が最も高いものを５点、最も低いものを１点とした。
【０１５３】
（断面観察）
第二導電層Ａの形成有無および第一導電層の幅に対するＡ０の比を測定するため、付着強度観察において剥離が生じなかった箇所の集電極について、集電極の線幅方向に平行な断面をランダムに２０箇所観察した。集電極の断面を観察する際には、レーザー加工機によりセルの裏側から集電極に垂直に交わる方向にレーザーを入射してセル裏側に溝を形成し、溝に沿ってセルを割断したことで得られた断面をＳＥＭ観察した。各断面について、観察倍率１０００倍で断面全体を観察して第一導電層の幅を測定した後に、観察倍率５０００倍で第二導電層Ａの有無を観察し、第二導電層Ａがあった場合には、二導電層Ａが光電変換部の一主面側の最表面層と接する領域の幅（Ａ０）を観察倍率５０００倍で測定することで、第一導電層の幅に対するＡ０の比（第二導電層Ａの形成領域割合）を算出した。
【０１５４】
（実施例１）
実施例１のヘテロ接合太陽電池を、以下のようにして製造した。
【０１５５】
一導電型単結晶シリコン基板として、入射面の面方位が（１００）で、厚みが２００μｍのｎ型単結晶シリコンウェハを用い、このシリコンウェハを２重量％のＨＦ水溶液に３分間浸漬し、表面の酸化シリコン膜が除去された後、超純水によるリンスが２回行われた。このシリコン基板を、７０℃に保持された５／１５重量％のＫＯＨ／イソプロピルアルコール水溶液に１５分間浸漬し、ウェハの表面をエッチングすることでテクスチャが形成された。その後に超純水によるリンスが２回行われた。原子間力顕微鏡（ＡＦＭ  パシフィックナノテクノロジー社製）により、ウェハの表面観察を行ったところ、ウェハの表面はエッチングが最も進行しており、（１１１）面が露出したピラミッド型のテクスチャが形成されていた。
【０１５６】
エッチング後のウェハがＣＶＤ装置へ導入され、その光入射側に、真性シリコン系薄膜２ａとしてｉ型非晶質シリコンが５ｎｍの膜厚で製膜された。ｉ型非晶質シリコンの製膜条件は、基板温度：１５０℃、圧力：１２０Ｐａ、ＳｉＨ４／Ｈ２流量比：３／１０、投入パワー密度：０．０１１Ｗ／ｃｍ２であった。なお、本実施例における薄膜の膜厚は、ガラス基板上に同条件にて製膜された薄膜の膜厚を、分光エリプソメトリー（商品名Ｍ２０００、ジェー・エー・ウーラム社製）にて測定することにより求められた製膜速度から算出された値である。
【０１５７】
ｉ型非晶質シリコン層２ａ上に、逆導電型シリコン系薄膜３ａとしてｐ型非晶質シリコンが７ｎｍの膜厚で製膜された。ｐ型非晶質シリコン層３ａの製膜条件は、基板温度が１５０℃、圧力６０Ｐａ、ＳｉＨ４／Ｂ２Ｈ６流量比が１／３、投入パワー密度が０．０１Ｗ／ｃｍ２であった。なお、上記でいうＢ２Ｈ６ガス流量は、Ｈ２によりＢ２Ｈ６濃度が５０００ｐｐｍまで希釈された希釈ガスの流量である。
【０１５８】
次にウェハの裏面側に、真性シリコン系薄膜２ｂとしてｉ型非晶質シリコン層が６ｎｍの膜厚で製膜された。ｉ型非晶質シリコン層２ｂの製膜条件は、上記のｉ型非晶質シリコン層２ａの製膜条件と同様であった。ｉ型非晶質シリコン層２ｂ上に、一導電型シリコン系薄膜３ｂとしてｎ型非晶質シリコン層が４ｎｍの膜厚で製膜された。ｎ型非晶質シリコン層３ｂの製膜条件は、基板温度：１５０℃、圧力：６０Ｐａ、ＳｉＨ４／ＰＨ３流量比：１／２、投入パワー密度：０．０１Ｗ／ｃｍ２であった。なお、上記でいうＰＨ３ガス流量は、Ｈ２によりＰＨ３濃度が５０００ｐｐｍまで希釈された希釈ガスの流量である。
【０１５９】
この上に透明電極層６ａおよび６ｂとして、各々酸化インジウム錫（ＩＴＯ、屈折率：１．９）が１００ｎｍの膜厚で製膜された。ターゲットとして酸化インジウムを用い、基板温度：室温、圧力：０．２Ｐａのアルゴン雰囲気中で、０．５Ｗ／ｃｍ２のパワー密度を印加して透明電極層の製膜が行われた。裏面側透明電極層６ｂ上には、裏面金属電極８として、スパッタ法により銀が５００ｎｍの膜厚で形成された。光入射側透明電極層６ａ上には、第一導電層７１および第二導電層７２を有する集電極７が以下のように形成された。
【０１６０】
第一導電層７１の形成には、低融点材料としてのＳｎＢｉ金属粉末（粒径ＤL＝２５〜３５μｍ、融点Ｔ１＝１４１℃）と、高融点材料としての銀粉末（粒径ＤH＝２〜３μｍ、融点Ｔ２＝９７１℃）とを、２０：８０の重量比で含み、さらにバインダー樹脂としてエポキシ系樹脂を含む印刷ペーストが用いられた。この印刷ペーストに含まれるバインダー樹脂の量が体積比で印刷ペースト全体の７％となるように、バインダー樹脂とＳｎＢｉ金属粉末及び銀粉末との混合が行われた。この印刷ペーストを、集電極パターンに対応する開口幅（Ｌ＝８０μｍ）を有する＃２３０メッシュ（開口幅：ｌ＝８５μｍ）のスクリーン版を用いて、スクリーン印刷し、９０℃で乾燥が行われた。
【０１６１】
第一導電層７１が形成されたウェハが、ＣＶＤ装置に投入され、絶縁層９として酸化シリコン層（屈折率：１．５）が、プラズマＣＶＤ法により８０ｎｍの厚みで光入射面側に形成された。
【０１６２】
絶縁層９の製膜条件は、基板温度：１３５℃、圧力１３３Ｐａ、ＳｉＨ４／ＣＯ２流量比：１／２０、投入パワー密度：０．０５Ｗ／ｃｍ２（周波数１３．５６ＭＨｚ）であった。この条件で光入射面側に形成された絶縁層の屈折率（ｎ）および消衰係数（ｋ）は図１０に示す通りであった。その後、絶縁層形成後のウェハが熱風循環型オーブンに導入され、大気雰囲気において、１８０℃で２０分間、アニール処理が実施された。
【０１６３】
以上のようにアニール工程までが行われた基板１２が、図７に示すように、めっき槽１１に投入された。めっき液１６には、硫酸銅五水和物、硫酸、および塩化ナトリウムが、それぞれ１２０ｇ／ｌ、１５０ｇ／ｌ、および７０ｍｇ／ｌの濃度となるように調製された溶液に、添加剤（上村工業製：品番ＥＳＹ−２Ｂ、ＥＳＹ−Ｈ、ＥＳＹ−１Ａ）が添加されたものが用いられた。このめっき液を用いて、温度４０℃、電流３Ａ／ｄｍ２の条件でめっきが行われ、第一導電層７１上の絶縁層上に、１０μｍ程度の厚みで第二導電層７２として銅が均一に析出した。第一導電層が形成されていない領域への銅の析出はほとんど見られなかった。
【０１６４】
その後、レーザー加工機によりセル外周部のシリコンウェハが０．５ｍｍの幅で除去され、本発明のヘテロ接合太陽電池が作製された。
【０１６５】
実施例１の集電極の断面を上記手順に沿って観察した結果、第二導電層Ａが形成されていることが確認でき、その形成領域割合は０．８％であった。
【０１６６】
（実施例２）
第一導電層７１形成用の印刷ペースト中に含まれるバインダー樹脂の体積比が表１に示すように４％に変更された点を除いて、実施例１と同様にしてヘテロ接合太陽電池が作製された。また、太陽電池特性の測定、集電極の付着強度の観察、集電極の断面観察も実施例１と同様に行われた。実施例２の集電極の断面を観察した結果、第二導電層Ａが形成されていることが確認でき、その形成領域割合は２．１％であった。
【０１６７】
（実施例３）
第一導電層７１形成用の印刷ペースト中に含まれるバインダー樹脂の体積比が表１に示すように２０％に変更された点を除いて、実施例１と同様にしてヘテロ接合太陽電池が作製された。太陽電池特性の測定、集電極の付着強度の観察、集電極の断面観察も実施例１と同様に行われた。実施例３の集電極の断面を観察した結果、第二導電層Ａが形成されていることが確認でき、その形成領域割合は０．３％であった。
【０１６８】
（比較例１）
第一導電層形成用の印刷ペーストとして、低融点材料を含まない銀ペースト（すなわち金属材料粉末と銀粉末との比率を０：１００としたもの）が用いられた点を除いて、実施例１と同様にして第一導電層（銀電極）７１の形成までが行われた。その後、絶縁層形成工程、アニール工程、第二金属層形成工程のいずれも実施せず、この銀電極を集電極とするヘテロ接合太陽電池が作製された。実施例１と同様に太陽電池特性の測定と、集電極の付着強度の観察が行われたが、集電極の断面観察は実施されなかった。
【０１６９】
（比較例２）
第一導電層が形成される領域に対応するマスクを用い、第一導電層が形成される領域以外の部分に絶縁層として酸化シリコン層を形成した後、酸化シリコン層が形成されていない箇所（絶縁層非形成箇所）に第一導電層を形成し、前記第一導電層上に直接めっき法にて第二導電層を形成した点を除いて実施例１と同様にヘテロ接合太陽電池が作製された。太陽電池特性の測定、集電極の付着強度の観察、集電極の断面観察も実施例１と同様に行われた。
【０１７０】
（比較例３）
第一導電層７１形成用の印刷ペースト中に含まれるバインダー樹脂の体積比が表１に示すように３５％に変更された点を除いて、比較例２と同様にしてヘテロ接合太陽電池が作製された。太陽電池特性の測定、集電極の付着強度の観察、集電極の断面観察も実施例１と同様に行われた。
【０１７１】
上記各実施例および比較例のヘテロ接合太陽電池の作製条件および太陽電池特性（開放電圧（Ｖｏｃ）、短絡電流密度（Ｊｓｃ）、曲線因子（ＦＦ）および変換効率（Ｅｆｆ）の測定結果を表１に示す。また、各実施例および比較例の付着強度、第二導電層Ａの形成有無および形成領域割合も表１に示す。
【０１７２】
【表１】
2014232819.tif 000003
【０１７３】
各実施例と比較例１との比較から、本発明の太陽電池は、銀ペースト電極からなる集電極を有する従来の太陽電池に比べて、変換効率（Ｅｆｆ）が向上している。これは、実施例の太陽電池においては、第二導電層として低抵抗なめっき層を有することから、集電極の抵抗が低くなり、曲線因子（ＦＦ）が向上したためと考えられる。
【０１７４】
また、各実施例では、比較例１に比して短絡電流（Ｊｓｃ）も向上している。これは、屈折率の高い透明電極層６ａ上に、屈折率の低い絶縁層９を有するため、最表面（太陽電池の空気界面）での反射率が低下したためと考えられる。このことは、図１０において、絶縁層（酸化シリコン）は太陽電池が光電変換に利用できる波長範囲において透明電極層（ＩＴＯ）よりも屈折率が低く、かつ光吸収がほとんどないことからも推定できる。このように、透明性および適宜の屈折率を有する絶縁層が形成される場合は、第二導電層形成後に絶縁層が除去されずとも、高い変換特性を有する太陽電池が得られることがわかる。
【０１７５】
比較例３では、各実施例に比べてバインダー樹脂の体積比が高く第二導電層Ａが形成されなかったため、第二導電層と透明電極層とが接することによる低抵抗化がなされなかったことにより、第二導電層Ａを有する各実施例に比べて曲線因子（ＦＦ）が低く、変換効率（Ｅｆｆ）も低い結果になったと考えられる。
【０１７６】
実施例の第二導電層Ａの形成領域割合について比較すると、樹脂体積比が大きくなるにつれて、すなわち実施例２（樹脂体積比４％）、実施例１（樹脂体積比７％）、実施例３（樹脂体積比２０％）の順番で第二導電層Ａの形成箇所が多かった。これは、バインダー樹脂の含有量が少ない場合には、第一導電層に空隙が生じやすく、第二導電層が光電変換部の最表面まで達しやすく、反対にバインダー樹脂の含有量が多い場合には、第二導電層が光電変換部の最表面まで達しにくくなったためと推測される。
【０１７７】
各実施例の太陽電池特性について比較すると、第二導電層Ａが多く形成されていた実施例２が最も特性が高く、第二導電層Ａが比較的少なかった実施例３が最も特性が低かった。これは、第二導電層Ａが多く形成されたことにより、第二導電層が透明電極層に接することによる低抵抗化の効果が大きくなり、曲線因子（ＦＦ）が向上したためと考えられる。
【０１７８】
各実施例および比較例の集電極の付着強度については、実施例３、比較例１、比較例３はいずれも剥離箇所が観察されなかったので、相対的な密着性評価を５点満点中５点とした。実施例１では剥離が生じたのはフィンガー電極の端部全９６箇所のうちの２箇所で、いずれも１０μｍ程度の軽度の剥離であった。実施例１の相対的な密着性評価を５点満点中４点と評価した。実施例３では剥離が生じたのはフィンガー電極の端部全９６箇所のうちの５箇所で、いずれも１０μｍ程度の軽度の剥離であった。実施例３の相対的な密着性評価を５点満点中３点と評価した。実施例１および実施例３のような軽度の剥離の場合、光電変換領域に影響を及ぼさない範囲の剥離であるため、太陽電池特性への影響はほとんどないものと考えられる。比較例２では剥離が生じたのはフィンガー電極の端部全９６箇所のうちの１９箇所で、１０〜１００μｍ程度の剥離であった。比較例２の相対的な密着性評価を５点満点中１点と評価した。
【０１７９】
比較例１、比較例３は第二導電層Ａが形成されておらず、第一導電層形成領域において第一導電層と透明電極層が強く付着していたものと考えられる。実施例３では、第一導電層の幅の０．３％の割合で第二導電層Ａが形成されており、実施例１，２と比較すると第二導電層Ａが形成されていた領域の割合が小さいので、集電極の付着強度が実施例１，２よりも向上したものと考えられる。
【０１８０】
比較例２においては、付着強度が各実施例と比べて大幅に低下していた。比較例２では、第一導電層に含まれる樹脂の体積比が実施例１と同じであるにも拘らず、付着強度が低下した。これは、比較例２では、第一導電層上に絶縁層を有さないことにより、各実施例に比べて過剰に第二導電層Ａが形成され、集電極の剥離が引き起こされたものと考えられる。すなわち、実施例１においては第一導電層上に絶縁層を有し、その絶縁層の開口部からのみ第二導電層が第一導電層に埋め込まれた構造をとり光電変換部の最表面まで達して第二導電層Ａを形成するが、比較例２は第一導電層上に絶縁層を有さず、第一導電層表面に存在する空隙に第二導電層が入り込むことになるので、過剰に第二導電層Ａが形成され、集電極の付着強度が低下したものと考えられる。
【０１８１】
比較例２の太陽電池特性は、曲線因子（ＦＦ）が実施例と比較して低下している。第二導電層Ａの形成された領域割合の高さから比較例２が高い曲線因子（ＦＦ）を示すと推測されたが、実際には第二導電層Ａが過剰に形成されたことにより集電極の付着強度が弱く、集電極と透明電極層との導通が不良になったことで、実施例１よりも低い太陽電池特性を示したものと考えられる。
【０１８２】
以上のように、本発明においては、上記範囲の第二導電層Ａを形成することにより、集電極と光電変換部との付着強度の低下を抑制したまま、太陽電池特性を向上させることが出来ることがわかった。
【０１８３】
以上、実施例を用いて説明したように、本発明によれば、絶縁層のパターニングを行うことなく、太陽電池の集電極を作製することができるため、高出力の太陽電池を低コストで提供することが可能となる。また、本発明では集電極を形成する第一導電層と第二導電層の間に絶縁層を有し、かつ所定の範囲の第二電導電層が前記光電変換部の一主面側の最表面層に達するように、前記開口部を通じて第一導電層に埋め込まれていることにより、太陽電池セルの低抵抗化がなされ、高い特性を有する太陽電池を提供することができる。
【符号の説明】
【０１８４】
１．一導電型単結晶シリコン基板
２．真性シリコン系薄膜
３．導電型シリコン系薄膜
６．透明電極層
７．集電極
７１．第一導電層
７１Ｂ．第一導電層の端部近傍
７１０．導電性材料
７１１．低融点材料
７１２．バインダー樹脂
７１３．高融点材料
７２．第二導電層
７２ａ．第二導電層Ａ
７２ｂ．第一導電層に埋め込まれた第二導電層
８．裏面金属電極
９．絶縁層
９ｈ．開口部
９ｈａ．最表面接続開口部
５０．光電変換部
１００．太陽電池
１０１．ヘテロ接合太陽電池
１０．めっき装置
１１．めっき槽
１２．基板
１３．陽極
１４．基板ホルダ
１５．電源
１６．めっき液
【図１】
2014232819.tif 000004
【図２】
2014232819.tif 000005
【図３】
2014232819.tif 000006
【図４】
2014232819.tif 000007
【図５】
2014232819.tif 000008
【図７】
2014232819.tif 000009
【図１０】
2014232819.tif 000010
【図６】
2014232819.tif 000011
【図８】
2014232819.tif 000012
【図９】
2014232819.tif 000013